(57)【要約】液体形態または固体形態の放射線硬化性組成物は、少なくとも１種の固形非結晶性放射線透過性物質を含有し、少なくとも１種のカチオン硬化性または遊離ラジカル硬化性組成物またはそれらの混合物に分散されている。この固形非結晶性放射線透過性物質は、ガラスおよび他の適切な物質を含有し、約１８０〜約６００ナノメートルの波長を有する放射線の少なくとも約４０％を透過する（すなわち、通す）。固体形態の本発明の放射線硬化性組成物は、装飾物および機能物を被覆する粉体塗装（これは、熱的加熱流動プロセスに続いて放射線暴露により硬化される）として、有用である。本発明の硬化した組成物は、金属、紙、プラスチック、ガラス、セラミックスおよび木材用の被覆剤およびインクとして、接着剤として、封止剤として、および複合材料として、有用である。本発明の硬化した組成物はまた、医用用途および歯科用途で有用である。【特許請求の範囲】
【請求項１】
放射線硬化性組成物であって、該放射線硬化性組成物は、以下の（１）および（２）を含有する、放射線硬化性組成物：
（１）少なくとも１種の固形非結晶性放射線透過性物質であって、該放射線透過性物質は、約１８０〜約６００ナノメートルの波長を有する放射線の少なくとも約４０％を通す、放射線透過性物質；および
（２）以下の（ａ）および（ｂ）の１種またはそれ以上：（ａ）少なくとも１種のカチオン硬化性組成物であって、該カチオン硬化性組成物は、少なくとも１種の多官能性環状脂肪族エポキシドおよび少なくとも１種のカチオン発生光開始剤を含有する、カチオン硬化性組成物；および（ｂ）少なくとも１種の遊離ラジカル硬化性組成物であって、該遊離ラジカル硬化性組成物は、少なくとも１種のエチレン性不飽和化合物および少なくとも１種の遊離ラジカル発生光開始剤を含み、該エチレン性不飽和化合物は、少なくとも１種のアクリレートを含む、遊離ラジカル硬化性組成物。
【請求項２】
前記放射線透過性物質が、前記放射線の少なくとも５０％を通し、約０．５〜約３．５の比重を有し、そして約１．３〜約２．０の屈折率（５８９ｎｍでのベッケ線）を有する、請求項１に記載の組成物。
【請求項３】
前記固形非結晶性放射線透過性物質が、ホウケイ酸塩、カリホウケイ酸塩、ソーダホウケイ酸塩、ユビオールガラス、非晶質シリカ、ガラス質シリカ、溶融シリカおよび溶融石英のうちの１種またはそれ以上を含有する、請求項１に記載の組成物。
【請求項４】
前記固形非結晶性放射線透過性物質が、ホウケイ酸塩、非晶質シリカおよび溶融シリカのうちの１種またはそれ以上を含有する、請求項３に記載の組成物。
【請求項５】
前記環状脂肪族エポキシドが、ジエポキシドを含む、請求項１に記載の組成物。
【請求項６】
前記環状脂肪族ジエポキシドが、以下の（ａ）、（ｂ）および（ｃ）のうちの１種またはそれ以上を含む、請求項５に記載の組成物：（ａ）式Ｉを有する３，４−エポキシシクロヘキシルメチル−３，４−エポキシシクロヘキサンカルボキシレート：
【化１】
2004504427.tif 000022
ここで、Ｒ１〜Ｒ９は、別個に、水素、または直鎖または分枝アルキル基であり、該アルキル基は、１個〜１０個の炭素原子を含有する；（ｂ）式ＩＩを有するジカルボン酸の環状脂肪族ジエポキシドエステル：
【化２】
2004504427.tif 000023
ここで、Ｒ１〜Ｒ９は、該式Ｉについて定義したものと同じであり、そしてＲは、原子価結合、または直鎖または分枝の二価炭化水素基であり、該炭化水素基は、１個〜１０個の炭素原子を含有する；および（ｃ）リモネンジエポキシド。
【請求項７】
Ｒ１〜Ｒ９が、別個に、水素、または直鎖または分枝アルキル基であり、該アルキル基が、１個〜３個の炭素原子を含有し、そしてＲが、４個〜８個の炭素原子を含有する、請求項６に記載の組成物。
【請求項８】
前記エポキシドが、３，４−エポキシシクロヘキシルメチル−３，４−エポキシシクロヘキサンカルボキシレートおよびアジピン酸ビス（３，４−エポキシシクロヘキシルメチル）のうちの１種またはそれ以上である、請求項７に記載の組成物。
【請求項９】
前記アクリレートが、以下の（ａ）、（ｂ）、（ｃ）および（ｄ）のうちの１種またはそれ以上である、請求項１に記載の組成物：（ａ）ヒドロキシルアルキルアクリレートとのε−カプロラクトン反応生成物であって、ここで、該アルキル基は、２個〜約４個の炭素原子を有する；（ｂ）アルコキシル化トリメチロールプロパンアクリレートであって、ここで、該アルコキシ基は、２個〜約４個またはそれ以上の炭素原子を有する；（ｃ）アクリル化エポキシド；および（ｄ）ウレタンアクリレート。
【請求項１０】
前記アクリル化エポキシドが、次式を有し、
【化３】
2004504427.tif 000024
ここで、ｎが、約１〜約３０またはそれ以上であり、そして前記ウレタンアクリレートが、次式を有する、請求項９に記載の組成物：
【化４】
2004504427.tif 000025
【請求項１１】
前記カチオン発生光開始剤が、第ＩＩ族元素、第Ｖ族元素および第ＶＩ族元素のアリールスルホニウム錯体塩、第ＩＩ族元素、第Ｖ族元素および第ＶＩ族元素のハロゲン含有錯体イオンの芳香族スルホニウム塩またはヨードニウム塩、および第ＩＩ族元素、第Ｖ族元素および第ＶＩ族元素の芳香族オニウム塩のうちの１種またはそれ以上を含有する、請求項１に記載の組成物。
【請求項１２】
前記アリールスルホニウム錯体塩が、アリールスルホニウムヘキサフルオロホスフェートおよびアリールスルホニウムヘキサフルオロアンチモネートのうちの１種またはそれ以上を含有し、そして前記芳香族ヨードニウム塩が、アリールヨードニウムヘキサフルオロアンチモネートを含有する、請求項１１に記載の組成物。
【請求項１３】
前記遊離ラジカル発生光開始剤が、ベンゾフェノン、２，２−ジエトキシアセトフェノン、オリゴ（２−ヒドロキシ−２−メチル−１，４−（１−メチルビニル）フェニル）プロパノンおよび２−ヒドロキシ−２−メチル−１−フェニル−１−プロパノン（モノメリック）のうちの１種またはそれ以上を含有する、請求項１に記載の組成物。
【請求項１４】
前記カチオン硬化性組成物中にて、少なくとも１種のポリオールがまた、存在している、請求項１に記載の組成物。
【請求項１５】
前記ポリオールが、ポリカプロラクトンポリオール、ポリ（プロピレンオキシド）ポリオール、ポリ（テトラメチレンオキシド）ポリオールおよびエチレンオキシドキャップ化ポリ（プロピレンオキシド）ポリオールのうちの１種またはそれ以上を含有する、請求項１４に記載の組成物。
【請求項１６】
請求項１に記載の硬化した組成物。
【請求項１７】
請求項３に記載の硬化した組成物。
【請求項１８】
請求項５に記載の硬化した組成物。
【請求項１９】
請求項９に記載の硬化した組成物。
【請求項２０】
請求項１３に記載の硬化した組成物。
【請求項２１】
請求項１５に記載の硬化した組成物。
【請求項２２】
請求項１に記載の硬化した組成物を含有する、物品。
【請求項２３】
請求項３に記載の硬化した組成物を含有する、物品。
【請求項２４】
請求項５に記載の硬化した組成物を含有する、物品。
【請求項２５】
請求項９に記載の硬化した組成物を含有する、物品。
【請求項２６】
請求項１３に記載の硬化した組成物を含有する、物品。
【請求項２７】
請求項１５に記載の硬化した組成物を含有する、物品。
【請求項２８】
以下の（Ａ）および（Ｂ）の工程を包含する、方法：
（Ａ）以下の（１）および（２）を含有するブレンドを調製する工程：　（１）少なくとも１種の固形非結晶性放射線透過性物質であって、該放射線透過性物質は、約１８０〜約６００ナノメートルの波長を有する放射線の少なくとも約４０％を通す、放射線透過性物質；および（２）以下の（ａ）および（ｂ）の１種またはそれ以上：（ａ）カチオン硬化性組成物であって、該カチオン硬化性組成物は、少なくとも１種の多官能性環状脂肪族エポキシドおよび少なくとも１種のカチオン発生光開始剤を含有する、カチオン硬化性組成物；および（ｂ）遊離ラジカル硬化性組成物であって、該遊離ラジカル硬化性組成物は、少なくとも１種のエチレン性不飽和化合物および少なくとも１種の遊離ラジカル発生光開始剤を含有し、該エチレン性不飽和化合物は、少なくとも１種のアクリレートを含む、遊離ラジカル硬化性組成物；ならびに
（Ｂ）該ブレンドを硬化する工程。
【請求項２９】
前記放射線透過性物質が、前記放射線の少なくとも５０％を通し、約０．５〜約３．５の比重を有し、そして約１．３〜約２．０の屈折率（５８９ｎｍでのベッケ線）を有する、請求項２８に記載の方法。
【請求項３０】
前記固形非結晶性放射線透過性物質が、ホウケイ酸塩、カリホウケイ酸塩、ソーダホウケイ酸塩、ユビオールガラス、非晶質シリカ、ガラス質シリカ、溶融シリカおよび溶融石英のうちの１種またはそれ以上を含有する、請求項２８に記載の方法。
【請求項３１】
前記固形非結晶性放射線透過性物質が、ホウケイ酸塩、非晶質シリカおよび溶融シリカのうちの１種またはそれ以上を含有する、請求項３０に記載の方法。
【請求項３２】
前記環状脂肪族エポキシドが、ジエポキシドを含有する、請求項２８に記載の方法。
【請求項３３】
前記環状脂肪族ジエポキシドが、以下の（ａ）、（ｂ）および（ｃ）のうちの１種またはそれ以上を含有する、請求項３２に記載の方法：（ａ）式Ｉを有する３，４−エポキシシクロヘキシルメチル−３，４−エポキシシクロヘキサンカルボキシレート：
【化５】
2004504427.tif 000026
ここで、Ｒ１〜Ｒ９は、別個に、水素、または直鎖または分枝アルキル基であり、該アルキル基は、１個〜１０個の炭素原子を含有する；（ｂ）式ＩＩを有するジカルボン酸の環状脂肪族ジエポキシドエステル：
【化６】
2004504427.tif 000027
ここで、Ｒ１〜Ｒ９は、該式Ｉについて定義したものと同じであり、そしてＲは、原子価結合、または直鎖または分枝の二価炭化水素基であり、該炭化水素基は、１個〜１０個の炭素原子を含有する；および（ｃ）リモネンジエポキシド。
【請求項３４】
Ｒ１〜Ｒ９が、別個に、水素、または直鎖または分枝アルキル基であり、該アルキル基が、１個〜３個の炭素原子を含有し、そしてＲが、４個〜８個の炭素原子を含有する、請求項３３に記載の方法。
【請求項３５】
前記エポキシドが、３，４−エポキシシクロヘキシルメチル−３，４−エポキシシクロヘキサンカルボキシレートおよびアジピン酸ビス（３，４−エポキシシクロヘキシルメチル）のうちの１種またはそれ以上である、請求項３４に記載の方法。
【請求項３６】
前記アクリレートが、以下の（ａ）、（ｂ）、（ｃ）および（ｄ）のうちの１種またはそれ以上である、請求項２８に記載の方法：（ａ）ヒドロキシルアルキルアクリレートとのε−カプロラクトン反応生成物であって、ここで、該アルキル基は、２個〜約４個の炭素原子を有する；（ｂ）アルコキシル化トリメチロールプロパンアクリレートであって、ここで、該アルコキシ基は、２個〜約４個またはそれ以上の炭素原子を有する；（ｃ）アクリル化エポキシド；および（ｄ）ウレタンアクリレート。
【請求項３７】
前記アクリル化エポキシドが、次式を有し、
【化７】
2004504427.tif 000028
ここで、ｎが、約１〜約３０またはそれ以上であり、そして前記ウレタンアクリレートが、次式を有する、請求項３６に記載の方法：
【化８】
2004504427.tif 000029
【請求項３８】
前記カチオン発生光開始剤が、第ＩＩ族元素、第Ｖ族元素および第ＶＩ族元素のアリールスルホニウム錯体塩、第ＩＩ族元素、第Ｖ族元素および第ＶＩ族元素のハロゲン含有錯体イオンの芳香族スルホニウム塩またはヨードニウム塩、および第ＩＩ族元素、第Ｖ族元素および第ＶＩ族元素の芳香族オニウム塩のうちの１種またはそれ以上を含有する、請求項２８に記載の方法。
【請求項３９】
前記アリールスルホニウム錯体塩が、アリールスルホニウムヘキサフルオロホスフェートのうちの１種またはそれ以上を含有し、そして前記芳香族ヨードニウム塩が、アリールヨードニウムヘキサフルオロアンチモネートを含有する、請求項３８に記載の方法。
【請求項４０】
前記遊離ラジカル発生光開始剤が、ベンゾフェノン、２，２−ジエトキシアセトフェノン、オリゴ（２−ヒドロキシ−２−メチル−１，４−（１−メチルビニル）フェニル）プロパノンおよび２−ヒドロキシ−２−メチル−１−フェニル−１−プロパノン（モノメリック）のうちの１種またはそれ以上を含有する、請求項２８に記載の方法。
【請求項４１】
前記カチオン硬化性組成物中に、少なくとも１種のポリオールがまた、存在している、請求項２８に記載の方法。
【請求項４２】
前記ポリオールが、ポリカプロラクトンポリオール、ポリ（プロピレンオキシド）ポリオール、ポリ（テトラメチレンオキシド）ポリオールおよびエチレンオキシドキャップ化ポリ（プロピレンオキシド）ポリオールのうちの１種またはそれ以上を含有する、請求項４１に記載の方法。
【請求項４３】
前記硬化する工程が、約１８０ナノメートル〜約６００ナノメートルの波長を有する紫外光および可視光を含む放射線源を使用することを包含する、請求項２８に記載の方法。
【請求項４４】
前記放射線源が、電子線放射で補足されるかまたは電子線放射に置き換えられる、請求項４３に記載の方法。
【請求項４５】
前記放射線源が、赤外線源または他の熱源で補足される、請求項４３に記載の方法。
【請求項４６】
放射線硬化被覆組成物および基板を含有する、積層体であって、
該硬化組成物が、以下の（１）および（２）：
（１）少なくとも１種の固形非結晶性放射線透過性物質であって、該放射線透過性物質は、約０．１〜約５，０００ミクロンの平均粒径を有し、そして１，０００ミクロンの厚さで、約１８０〜約６００ナノメートルの波長を有する放射線の少なくとも約６０％を通す、放射線透過性物質；および
（２）以下の（ａ）および（ｂ）の１種またはそれ以上：（ａ）少なくとも１種のカチオン硬化性組成物であって、該カチオン硬化性組成物は、少なくとも１種の多官能性環状脂肪族エポキシド、少なくとも１種のポリオールおよび少なくとも１種のカチオン発生光開始剤を含有する、カチオン硬化性組成物；および（ｂ）少なくとも１種の遊離ラジカル硬化性組成物であって、該遊離ラジカル硬化性組成物は、少なくとも１種のエチレン性不飽和化合物および少なくとも１種の遊離ラジカル発生光開始剤を含有し、該エチレン性不飽和化合物は、少なくとも１種のアクリレートを含む、遊離ラジカル硬化性組成物、
を含有する、積層体。
【請求項４７】
前記固形非結晶性放射線透過性物質が、ホウケイ酸塩、カリホウケイ酸塩、ソーダホウケイ酸塩、ユビオールガラス、非晶質シリカ、ガラス質シリカ、溶融シリカおよび溶融石英、またはその組み合わせを含有する、請求項４６に記載の積層体。
【請求項４８】
前記環状脂肪族エポキシドが、ジエポキシドを含有し、ここで、前記アクリレートが、以下を含有する、請求項４７に記載の積層体：
以下の一般式を有するアクリル酸またはメタクリル酸のエステル：
ＣＨ２＝Ｃ（Ｒ）−Ｃ（Ｏ）−ＯＲ’
ここで、Ｒは、水素またはメチルであり、そしてＲ’は、水素、１個〜１０個の炭素原子を含有する直鎖または分枝アルキル、ＣＨ２−ＣＨ２−ＯＨ、ＣＨ２−ＣＨ（ＣＨ３）−ＯＨ、ＣＨ２−ＣＨ２−ＣＨ２−ＣＨ２−ＯＨ、ＣＨ２−ＣＨ２−Ｏ−［Ｃ（Ｏ）−（ＣＲ”Ｒ”’）ｎ−Ｏ］ｍＨ；Ｒ１０−Ｏ−Ｃ（Ｏ）−Ｃ（Ｒ）＝ＣＨ２；またはＣＨ２−ＣＨ２−Ｏ−ＣＨ２−ＣＨ２であり、ここで、Ｒ”およびＲ”’は、水素、または１個〜３個の炭素原子を含有するアルキルであり、ｎは、３〜８であり、Ｒ１０は、２個〜１２個の炭素原子を含有する直鎖または分枝アルキルである；
あるいはトリメチロールプロパンモノ−、ジ−またはトリアクリレート；ペンタエリスリトールモノ−、ジ−、トリ−およびテトラアクリレート；トリメチロールプロパンまたはペンタエリスリトールアクリレートのアルコキシル化誘導体；ε−カプロラクトンとヒドロキシルアルキルアクリレートとの反応生成物；アクリル化エポキシド；またはウレタンアクリレート；
あるいはそれらの組合せ、
ここで、前記ポリオール重合体は、ポリエステルポリオール、ポリラクトンポリオール、ポリエーテルポリオール、ポリアクリレートポリオール、ポリビニルポリオール、またはポリカーボネートポリオール、またはそれらの組合せである。
【請求項４９】
前記放射線透過性物質が、少なくとも約８０％の透明度を有し、そして前記１種またはそれ以上のポリオール重合体の量が、前記環状脂肪族エポキシド１００重量部あたり、約０．５〜約６５重量部である、請求項４８に記載の積層体。
【請求項５０】
前記環状脂肪族ジエポキシドが、以下の（ａ）、（ｂ）および（ｃ）のうちの１種またはそれ以上を含有する、請求項４９に記載の積層体：（ａ）式Ｉを有する３，４−エポキシシクロヘキシルメチル−３，４−エポキシシクロヘキサンカルボキシレート：
【化９】
2004504427.tif 000030
ここで、Ｒ１〜Ｒ９は、別個に、水素、または直鎖または分枝アルキル基であり、該アルキル基は、１個〜１０個の炭素原子を含有する；（ｂ）式ＩＩを有するジカルボン酸の環状脂肪族ジエポキシドエステル：
【化１０】
2004504427.tif 000031
ここで、Ｒ１〜Ｒ９は、該式Ｉについて定義したものと同じであり、そしてＲは、原子価結合、または直鎖または分枝の二価炭化水素基であり、該炭化水素基は、１個〜１０個の炭素原子を含有する；および（ｃ）リモネンジエポキシド。
【請求項５１】
前記固形非結晶性放射線透過性物質が、前記ホウケイ酸塩、前記非晶質シリカまたは前記溶融シリカのうちの１種またはそれ以上を含有し、そして
前記アクリレートが、ヒドロキシアルキルアクリレートとのε−カプロラクトン反応生成物であって、該アルキル基が、２個〜約４個の炭素原子を有する；前記アルコキシル化トリメチロールプロパンアクリレートであって、該アルコキシ基は、２個〜約４個またはそれ以上の炭素原子を有する；前記アクリル化エポキシド；または前記ウレタンアクリレートのうちの１種またはそれ以上である、請求項５０に記載の積層体。
【請求項５２】
前記エポキシドが、３，４−エポキシシクロヘキシルメチル−３，４−エポキシシクロヘキサンカルボキシレート、または式ＩＩ、またはリモネンジエポキシドのうちの１種またはそれ以上であり、ここで、Ｒ１〜Ｒ９が、水素であり、ここで、Ｒが、４個〜６個の炭素原子を含有するアルキレンであり、ここで、前記ポリオールの量が、前記環状脂肪族ジエポキシド１００重量部あたり、約３〜約５０重量部であり、そして
前記アクリル化エポキシドが、次式を有し、
【化１１】
2004504427.tif 000032
ここで、ｎが、約１〜約３０またはそれ以上であり、そして前記ウレタンアクリレートが、次式を有する、請求項５１に記載の積層体：
【化１２】
2004504427.tif 000033
【請求項５３】
前記固形非結晶性放射線透過性物質が、約１．４２〜約１．６の屈折率を有し、ここで、該放射線透過性物質が、約０．２〜約１，０００ミクロンの平均粒径を有し、ここで、該放射線透過性物質が、少なくとも約９０％の透明度を有し、ここで、前記ポリオール重合体が、ポリカプロラクトンポリオール、ポリ（プロピレンオキシド）ポリオール、ポリ（エチレンオキシド）ポリオール、ポリ（テトラメチレンオキシド）ポリオール、またはエチレンオキシドキャップ化ポリ（プロピレンオキシド）ポリオール、またはそれらの組合せである、請求項５２に記載の積層体。
【請求項５４】
前記カチオン発生光開始剤が、第ＩＩ族元素、第Ｖ族元素および第ＶＩ族元素のアリールスルホニウム錯体塩、第ＩＩ族元素、第Ｖ族元素および第ＶＩ族元素のハロゲン含有錯体イオンの芳香族スルホニウム塩またはヨードニウム塩、および第ＩＩ族元素、第Ｖ族元素および第ＶＩ族元素の芳香族オニウム塩のうちの１種またはそれ以上を含有する、請求項５３に記載の積層体。
【請求項５５】
前記アリールスルホニウム錯体塩が、アリールスルホニウムヘキサフルオロホスフェートおよびアリールスルホニウムヘキサフルオロアンチモネートのうちの１種またはそれ以上を含有し、そして前記芳香族ヨードニウム塩が、アリールヨードニウムヘキサフルオロアンチモネートを含有し、
ここで、前記遊離ラジカル発生光開始剤が、ベンゾフェノン、２，２−ジエトキシアセトフェノン、オリゴ（２−ヒドロキシ−２−メチル−１，４−（１−メチルビニル）フェニル）プロパノンおよび２−ヒドロキシ−２−メチル−１−フェニル−１−プロパノン（モノメリック）のうちの１種またはそれ以上を含有し、必要に応じて、増感剤を含む、請求項５４に記載の積層体。
【請求項５６】
前記基板が、金属、紙、プラスチック、ガラス、セラミック、木材、接着剤、封止剤または複合材料、またはそれらの組合せである、請求項４６に記載の積層体。
【請求項５７】
前記基板が、金属、紙、プラスチック、ガラス、セラミック、木材、接着剤、封止剤または複合材料、またはそれらの組合せである、請求項４７に記載の積層体。
【請求項５８】
前記基板が、金属、紙、プラスチック、ガラス、セラミック、木材、接着剤、封止剤または複合材料、またはそれらの組合せである、請求項４９に記載の積層体。
【請求項５９】
前記基板が、金属、紙、プラスチック、ガラス、セラミック、木材、接着剤、封止剤または複合材料、またはそれらの組合せである、請求項５０に記載の積層体。
【請求項６０】
前記基板が、金属、紙、プラスチック、ガラス、セラミック、木材、接着剤、封止剤または複合材料、またはそれらの組合せである、請求項５１に記載の積層体。
【請求項６１】
前記基板が、金属、紙、プラスチック、ガラス、セラミック、木材、接着剤、封止剤または複合材料、またはそれらの組合せである、請求項５２に記載の積層体。
【請求項６２】
前記基板が、金属、紙、プラスチック、ガラス、セラミック、木材、接着剤、封止剤または複合材料、またはそれらの組合せである、請求項５３に記載の積層体。
【請求項６３】
前記基板が、金属、紙、プラスチック、ガラス、セラミック、木材、接着剤、封止剤または複合材料、またはそれらの組合せである、
請求項５４に記載の積層体。
【請求項６４】
前記基板が、金属、紙、プラスチック、ガラス、セラミック、木材、接着剤、封止剤または複合材料、またはそれらの組合せである、請求項５５に記載の積層体。
【発明の詳細な説明】
【０００１】
（発明の分野）
本発明は、少なくとも１種のカチオン硬化性または遊離ラジカル硬化性組成物中に少なくとも１種の固形非結晶性放射線透過性物質を分散した放射線硬化性組成物および物品に関する。
【０００２】
（発明の背景）
放射線硬化性の被覆剤、インク、接着剤および封止剤は、周知である。これらの組成物は、電子ビーム放射、紫外（「ＵＶ」）光、可視光、ガンマ線などで硬化され得る。これらの組成物は、遊離ラジカル硬化機構によって硬化を引き起こす技術に基づいており、通常、アクリレートが関与している（Ｆｒｅｅ　Ｒａｄｉｃａｌ　Ｒａｄｉａｔｉｏｎ　Ｃｕｒｉｎｇ，Ｆｅｄｅｒａｔｉｏｎ　Ｓｅｒｉｅｓ　ｏｎ　Ｃｏａｔｉｎｇｓ　Ｔｅｃｈｎｏｌｏｇｙ，２９　ｐｐ，Ｆｅｄｅｒａｔｉｏｎ　ｏｆ　Ｓｏｃｉｅｔｉｅｓ　ｆｏｒ　Ｃｏａｔｉｎｇｓ　Ｔｅｃｈｎｏｌｏｇｙ，１９９７）か、またはカチオン性硬化機構によって硬化を引き起こす技術に基づいており、通常、環状脂肪族エポキシドが関与している（Ｃａｔｉｏｎｉｃ　Ｒａｄｉａｔｉｏｎ　Ｃｕｒｉｎｇ，Ｆｅｄｅｒａｔｉｏｎ　Ｓｅｒｉｅｓ　ｏｎ　Ｃｏａｔｉｎｇｓ　Ｔｅｃｈｎｏｌｏｇｙ，２７　ｐｐ，Ｆｅｄｅｒａｔｉｏｎ　ｏｆ　Ｓｏｃｉｅｔｉｅｓ　ｆｏｒ　Ｃｏａｔｉｎｇｓ　Ｔｅｃｈｎｏｌｏｇｙ，１９９１）。両方の技術の概説は、Ｊ．Ｃｏａｔｉｎｇｓ　Ｔｅｃｈｎｏｌｏｇｙ，「Ａ　Ｒａｄｉａｔｉｏｎ−Ｃｕｒｅ　Ｐｒｉｍｅｒ」Ｖｏｌ．６９，Ｎｏ．８６６，ｐ．２９，１９９７で見出すことができる。このような放射線硬化性被覆は、通常、揮発性有機溶媒を実質的に含まないので、生態学的に使い易いと考えられている。さらに、このような放射線硬化性被覆は、その未硬化システムの事実上１００％が放射線源（これは、通常、紫外光および可視光、電子線、カーボンアークなどである）下にて非常に短時間で最終被覆へと変換されるので、典型的には、低いエネルギーしか必要としないシステムである。使用される放射エネルギーの正確な性質または波長は、関与している特定の光開始剤（単数または複数）の光分解特性に依存している。
【０００３】
アクリレートおよびメタクリレートベースの組成物について、電子線硬化が使用され、これには、その硬化プロセスを開始するために、遊離ラジカルが必要であるが、電子線硬化は、カチオン性システムに使用され得る。電子線システムに付随する設備の費用が高いので、それらは、通常、高い硬化速度で、大量の被覆品に、透明または着色被覆処方物を硬化するために使用される。しかしながら、最近では、小規模製造プロセスに、コンベヤベルトと関連して使用され得るより小さい電子線ユニットが商業的に導入されている。電子線により発生する高エネルギー電子は、固形物体（例えば、顔料粒子）を容易に通過し、特定分子（例えば、エチレン性不飽和を含有するもの）とその電子との接触は、遊離ラジカル形成を引き起こし、光開始剤を追加することなく、硬化し得る。
【０００４】
光硬化技術には、この処方物に、光開始剤として公知の化合物を添加する必要がある。この光開始剤は、光分解する、すなわち、適当な波長（これは、選択した光開始剤によって、紫外線の範囲から可視光線の範囲まで変わり得る）の放射の存在下で分解または劣化して、活性種を形成し、これは、直接的または間接的のいずれかで重合を開始する。このような技術は、透明で薄い組成物には容易に適用できるが、透明で厚い組成物だけでなく不透明および／または着色組成物を適度な製造速度で容易に硬化可能にする、改良した光硬化技術が必要とされている。このような改良はまた、生産性を高めつつ有機溶媒の使用をなくし製造に必要なエネルギーの量を減らすことにより、工業および環境の両方に有益であるべきである。
【０００５】
米国特許第５，４５３，４５１号は、実質的に溶媒を含まない液状の噴霧可能な被覆組成物に関し、これは、１種またはそれ以上のアクリレートおよび１種またはそれ以上の光開始剤（これは、紫外光に晒したとき、この組成物を重合させる）を含有する。米国特許第４，７２１，７３４号は、光化学的に開始した重合反応のための光開始剤生成物および技術に関する。
【０００６】
米国特許第４，４２５，２８７号は、不飽和ポリエステル樹脂から成形品を製造する方法に関する。深層でも硬化が完結するように、紫外光を透過する微粉充填剤が使用される。適当な充填剤の例には、酸化アルミニウム水和物、ガラス粉末、石英粉末、ケイ砂、ガラスビーズ、硫酸バリウム、タルク、および微分散シリカがある。しかしながら、酸化アルミニウム三水和物は、結晶性であり、使用する反応混合物の成分に非常に吸収性であり、そして、本発明の組成物中では、硬化が十分ではないことが分かっている。さらに、ガラス一般は、紫外光を通さない。Ｈａｎｄｂｏｏｋ　ｏｆ　Ｃｈｅｍｉｓｔｒｙ　ａｎｄ　Ｐｈｙｓｉｃｓ，７６版、１９９５〜１９９６年、ｐ．１０〜３０５を参照のこと。このＨａｎｄｂｏｏｋはまた、石英が紫外光および可視スペクトルの両方に対して非常に透明であることを述べている。しかしながら、実際には、全ての石英がこのスペクトルに対して透明である訳ではない。さらに、石英は、典型的には結晶性であり、このことから、それは、大部分の用途において経済的に適さず、健康上の危害をもたらす。さらに、石英砂は、不純物を含有し、これは、本発明で使用される放射線波長の透過を妨害する。硫酸バリウムは、結晶性であり、そして密度が高く（約４．５０）それによって本発明の組成物とよく混合できないので、本発明の組成物では適当でない。タルクは、結晶性であり、そしてそれを使用する反応混合物の成分を吸収する傾向があるので、適当でない。「微分散シリカ」との用語は、結晶性であるか非結晶性であるかを意味せず、また、その純度、透明性／不透明性、反射率または吸光度を意味しない。結晶性シリカは、結晶性石英と同じ健康上の危害を与える。
【０００７】
粉末塗装技術の概説は、１９９７年１２月号のＭｏｄｅｒｎ　Ｐａｉｎｔｓ　ａｎｄ　Ｃｏａｔｉｎｇｓ，ｐｐ．７２〜７８において見出され得る。粉末塗装の技術はまた、Ｐｏｗｄｅｒ　Ｃｏａｔｉｎｇｓ，　Ｆｅｄｅｒａｔｉｏｎ　Ｓｅｒｉｅｓ　ｏｎ　Ｃｏａｔｉｎｇｓ　Ｔｅｃｈｎｏｌｏｇｙ，３５　ｐｐ．，Ｆｅｄｅｒａｔｉｏｎ　ｏｆ　Ｓｏｃｉｅｔｉｅｓ　ｆｏｒ　Ｃｏａｔｉｎｇｓ　Ｔｅｃｈｎｏｌｏｇｙ，１９９１で記述されている。
【０００８】
多くの種類の放射線硬化性被覆剤およびインク組成物および基板が存在しているが、それらの大部分は透明被覆であり、これらは、急速に硬化し、費用効率が高く、また、環境に優しい。しかしながら、依然として、顔料、充填剤および類似の不透明および／または着色材料を通して、あるいは透明組成物の厚い塊またはフィルムを通して、紫外光および／または可視光を透過させることが困難であるために、光硬化技術を使用して不透明および／または着色システムを硬化する際の問題がある。僅か約１秒から約数秒の経済的に実現可能な時間でこのような貫通を達成することは、特に困難である。これは、三次元製品、および厚さが約０．５ミル〜約３ミル以上の厚いフィルムに、特に当てはまる。
【０００９】
不透明および／または着色光硬化性反応物と組み合わせたとき、紫外光および可視光と完全に（すなわち、深くかつ均一に）容易に硬化し得る組成物を生じる物質が必要とされている。また、透明な光硬化性反応物と組み合わせたとき、厚いフィルムまたは塊として完全に（すなわち、深くかつ均一に）容易に硬化できる組成物を生じる物質が必要とされている。本発明は、このような新規組成物を提供する。
【００１０】
（発明の要旨）
液体形態または固体形態の放射線硬化性組成物は、少なくとも１種の固形非結晶性放射線透過性物質を含有し、これは、少なくとも１種のカチオン硬化性または遊離ラジカル硬化性組成物あるいはそれらの混合物に分散されている。用語「透過性」は、以下により完全に規定されるように、放射に対して実質的に透明であることを意味する。この固形非結晶性放射線透過性物質は、特定のガラス、石英、および他の無機または有機固形物を含有し、これらは、溶解、膨潤または他の機構によって放射線誘発した重合を妨害せず、そして約１８０〜約６００ナノメートルの波長を有する放射線の少なくとも約４０％を透過する。
【００１１】
これらのカチオン硬化性組成物は、少なくとも１種の環状脂肪族エポキシド、少なくとも１種のカチオン発生光開始剤、および必要に応じて、１種またはそれ以上のポリオール、光増感剤、アクリルモノマーまたはオリゴマー、ビニルエーテル、他のエポキシド、顔料または他の着色剤、充填剤、溶媒、界面活性剤、あるいは当業者（被覆剤、インク、接着剤および封止剤処方の分野）に公知の他の成分を含有する。この遊離ラジカル硬化性組成物は、少なくとも１種のエチレン性不飽和化合物（好ましくは、少なくとも１種のアクリレート）および少なくとも１種の遊離ラジカル発生光開始剤（電子線硬化を使用しないなら（この場合、光開始剤の量は、少なくできるか、またはなくすことができる））、および必要に応じて、１種またはそれ以上のビニルモノマー、増感剤、顔料または他の着色剤、充填剤、溶媒、界面活性剤、あるいは当業者（被覆剤、インク、接着剤および封止剤処方の分野）に公知の他の成分を含有する。
【００１２】
本発明の固形形態の放射線硬化性組成物は、架橋を引き起こすために、熱（これは、例えば、流動およびレベリングの目的のために、赤外線または熱源により供給される）と放射線とを組み合わせることにより硬化できる粉体塗装として、有用である。本発明の硬化組成物は、金属、紙、プラスチック、ガラス、セラミックおよび木材用の被覆剤およびインクとして、接着剤として、封止剤として、物品として、そして複合材料として、有用である。
【００１３】
（発明の詳細な説明）
本発明の放射線硬化性組成物は、液体または固体であり得、そして少なくとも１種の固形の非結晶性放射線透過性物質を含有し、少なくとも１種のカチオン硬化性または遊離ラジカル硬化性の組成物あるいはそれらの混合物に分散されている。
【００１４】
この固形非結晶性放射線透過性物質は、以下でさらに詳細に記述するように、放射線を容易に透過する（すなわち、放射線に対して実質的に透明である）。このような物質は、無機または有機であり得る。「非結晶性」とは、固形物（それらの分子は、実質的に規則的な結晶格子で並んでいる訳ではなく、すなわち、実質的に三次元の周期的なパターンで配列されている訳ではない）を意味する。結晶性格子は、結晶の繰り返し三次元構造中の対応する点の規則的なパターンである。Ｈａｗｌｅｙ’ｓ　Ｃｏｎｄｅｎｓｅｄ　Ｃｈｅｍｉｃａｌ　Ｄｉｃｔｉｏｎａｒｙ，Ｖａｎ　Ｎｏｓｔｒａｎｄ　Ｒｅｉｎｈｏｌｄ　Ｃｏｍｐａｎｙ，１１版、１９８７、ｐ．３２５、およびｔｈｅ　Ｃｏｎｃｉｓｅ　Ｃｈｅｍｉｃａｌ　ａｎｄ　Ｔｅｃｈｎｉｃａｌ　Ｄｉｃｔｉｏｎａｒｙ，Ｃｈｅｍｉｃａｌ　Ｐｕｂｌｉｓｈｉｎｇ　Ｃｏ．Ｉｎｃ．，１９７４、ｐ．２９８を参照のこと。本明細書中で使用する場合、「非晶質」および「溶融」は、「非結晶性」と同義である。
【００１５】
本発明で使用するのに適当な固形非結晶性放射線透過性物質は、特定のガラスを含有し、これには、ホウケイ酸塩（例えば、Ｃｏｒｎｉｎｇ　Ｐｙｒｅｘ（登録商標）７０７０）、ホウケイ酸カリ（例えば、Ｃｏｒｎｉｎｇ　７７６１）、ホウケイ酸ソーダ（例えば、Ｃｏｒｎｉｎｇ　７７４０）、ユビオールガラスなどが挙げられる。（ガラスは、高粘度液体であると考えられ得るが、実際問題として、そして本発明の目的のために、固体である）。本発明で使用するのに適当な固形非結晶性放射線透過性物質はまた、特定の非結晶性石英を含有し、これには、非晶質シリカ（例えば、Ｃｏｒｎｉｎｇ　Ｖｙｃｏｒ（登録商標）７９１３）、石英ガラス、溶融シリカ（例えば、Ｃｏｒｎｉｎｇ　７９４０）および溶融石英が挙げられる。（溶融石英はまた、石英ガラスとしても知られている）。このような放射線透過性物質の混合物もまた、使用され得る。本発明で使用するのに適当な放射線透過性物質は、例えば、ＭＯ−ＳＣＩ　Ｃｏｒｐｏｒａｔｉｏｎ，Ｒｏｌｌａ，Ｍｉｓｓｏｕｒｉから入手でき、これには、ホウケイ酸塩および溶融（非晶質）シリカを含有する好ましい放射線透過性物質が挙げられる。
【００１６】
この固形非結晶性放射線透過性物質は、ガラス、または無機もしくは有機固形物を含有し、これらは、溶解、膨潤または他の機構により放射線誘発した重合を妨害せず、そして試験した物質の１０００ミクロン厚研磨プレートを通って、約１８０〜約６００ナノメートルの波長を有する放射線の少なくとも約４０％、好ましくは、少なくとも約５０％、さらに好ましくは、少なくとも約６０％、さらにより好ましくは、少なくとも約７０％、さらにより好ましくは、少なくとも約８０％、最も好ましくは、少なくとも約９０％を透過する。ＵＶ光の透過（すなわち、実質的な透過性）は、分光光度計を使用して試験され、これは、好ましくは、少なくとも、当該分野で周知のように、少なくとも約６０ミクロンの一体化器具球体またはその等価物を備えたＰｅｒｋｉｎ　Ｅｌｍｅｒ　Ｌａｍｂｄａ　４０モデルの精度を有する。典型的には、ＵＶ光の透過割合は、対象物質の厚さが小さくなるにつれて、高くなる。固形の低多孔度の非結晶性放射線透過性物質は、放射線吸収性の不純物および欠陥が最小であるので、好ましい。最も適当なこのような物質は、約１．３〜約２．０、好ましくは、約１．４２〜約１．６の屈折率（５８９ｎｍでのベッケ線；これは、通例、「ナトリウムＤ線」として知られている）を有する。
【００１７】
この固形非結晶性放射線透過性物質は、好ましくは、使用する組成物とよく混ざり、そしてこのような組成物中で、容易に沈殿または浮遊すべきではない。この理由のために、この固形非結晶性放射線透過性物質は、好ましくは、約０．５〜約３．５、さらに好ましくは、約０．７５〜約３、さらにより好ましくは、約１〜約２．５の範囲の比重を有する。当業者に周知であるように、均一な組成物を得るためには、懸濁液助剤として、チキソトロープが使用され得る。
【００１８】
これらの固形非結晶性放射線透過性物質はまた、好ましくは、実質的に非吸収性であり、そしてそれらを使用する組成物の成分と非反応性である。吸収および反応は、共に、放射線の透過に利用できる放射線透過性物質の量を少なくする傾向がある。典型的には、これらの放射線透過性物質は、低多孔度を有するべきであり、この放射線透過性物質の重量の約０．５％より多い量で、この成分を吸収すべきではない。
【００１９】
これらの固形非結晶性放射線透過性物質は、製造できるか天然に存在し得、粉砕、膨張、押出、またはそうでなければ、成形され得る。適当な形態には、粗いかまたは滑らかな粒子、球、半球、丸い粒子、楕円形の粒子、円盤、繊維、または細断した繊維などが挙げられる。滑らかであるかまたは粗い球および半球が好ましいが、この放射線透過性物質の放射線透過特性は、粒子の形態よりも重要である。粒径は、広く変わり得るが、典型的には、約０．０５ミクロン〜約１０，０００ミクロンまたはそれ以上、好ましくは、約０．１ミクロン〜約５０００ミクロン、最も好ましくは、約０．２ミクロン〜約１０００ミクロンの平均粒径である。これらの粒子は、当業者に周知の手段により、サイズで分類される。これらのような粒子が粒径分布を有すること、また、上記粒径範囲が平均粒径に対して与えられることは、当業者に周知である。
【００２０】
これらの放射線透過性物質は、組成物の均一な硬化を促進するために使用される組成物内で、非集塊性である（すなわち、共に塊になったり凝集しない）ことが好ましい。さらに、耐摩耗性は、しばしば、本発明の組成物の望ましい特性である。これらの放射線透過性物質は、好ましくは、約４．５〜約７のモース硬度を有し、この耐摩耗性に寄与する。それに加えて、溶融石英および溶融シリカ放射線透過性物質の一部は、原子および放射線の衝撃下にて著しく安定であり、電子線の適用および極端な環境（例えば、原子炉、大気圏外など）で特に有用である。
【００２１】
これらの放射線透過性物質とそれを取り囲むベース樹脂との光学界面を通る放射線の透過を最適にするために、これらの放射線透過性物質の屈折率をその高分子組成物および被覆組成物の液状ベース樹脂の屈折率とできるだけ近づけて合致させることは、必須ではないが、有用であり得る。このポリマー性ベース樹脂および被覆ベース樹脂の屈折率は、顔料および充填剤の添加の前に測定される。これらの放射線透過性物質は、その放射線透過特性が悪影響を受けないという条件で、本発明の組成物の化学的性質と適合する任意の物質で処理または被覆され得る。例えば、これらの放射線透過性物質は、本明細書中で教示されているように硬化するとき、放射線透過性物質の分散および塗装成分とのカップリングまたは結合を改良するのに適当なシランで被覆され得る。適当な表面処理には、Ｗｉｔｃｏ，ＯｒｇａｎｏＳｉｌｉｃｏｎｅｓ　Ｇｒｏｕｐ，Ｇｒｅｅｎｗｉｃｈ，ＣＴから入手できるものが挙げられる。特定の表面処理（例えば、ポリテトラフルオロエチレン）は、これらの放射線透過性物質を透過する放射線を拡散し得る。これらの放射線透過性物質はまた、任意の手段により着色して染色され得、そしてその屈折率（ベッケ線）は、この物質の放射線透過性が本明細書中で特定するように維持されるという条件で、内装染料または表面被覆により変えられる。
【００２２】
本発明の硬化性組成物は、１種またはそれ以上の環状脂肪族エポキシド、エチレン性不飽和化合物（この化合物は、通常、少なくとも１種のアクリレートを含有する）、またはこのエポキシドとエチレン性不飽和化合物との混合物の１００重量部をベースにしている。これらの組成物には、ＰＨＲ（１００部あたりの部）重量基準で、すなわち、このエポキシド、エチレン性不飽和化合物、またはこのエポキシドとエチレン性不飽和化合物との混合物の１００重量部あたり、他の成分の重量部を基準にして、この他の成分が添加される。一例として、本発明の硬化性組成物中の放射線透過性物質は、環状脂肪族エポキシド、エチレン性不飽和化合物、またはエポキシドとエチレン性不飽和化合物との混合物の１００重量部あたり、約２〜約５００重量部、好ましくは、約５〜約３００重量部、最も好ましくは、約７〜約１５０重量部で存在している。
【００２３】
この放射線透過性物質の物理的特性（例えば、圧縮強度、弾性率、硬度、可撓性、衝撃抵抗度、耐摩耗性、強靱性および絶縁性）は、硬化した紫外線硬化性組成物に付与されて、その硬化組成物のこのような特性を改良する可能性がある。
【００２４】
これらのカチオン性放射線硬化性組成物は、少なくとも１種の環状脂肪族エポキシド、好ましくは、１種またはそれ以上の多官能性環状脂肪族エポキシドを含有する。多官能性環状脂肪族エポキシド、一官能性環状脂肪族エポキシド、およびそれらの混合物は、以下で詳細に記述するように使用され得る。エポキシドのダイマー、トリマーおよびそれより高級なオリゴマーが、エポキシ化、精製および回収のエポキシド製造工程中にて起こり得る反応のために、任意の１種類のエポキシド中に存在できることは、当業者に公知である。多数のこれらのエポキシドは、当該分野で周知であり、そして市販されている。本発明の目的に適当な環状脂肪族エポキシドには、１分子あたり、平均して、１個またはそれ以上、好ましくは、２個またはそれ以上のエポキシ基を有するものがある。これらのエポキシ基は、これらの環状脂肪族エポキシドで例示されるように、内部エポキシ基または末端エポキシ基であり得、これらは、後に記述する。特に望ましい環状脂肪族エポキシドには、シクロヘキサンジエポキシドがあり、これらは、そこに少なくとも１個のビシナルエポキシ基が結合した少なくとも１個のシクロヘキサン環を有するエポキシドがある。適当な環状脂肪族エポキシドの例には、以下がある：
（ａ）構造式Ｉを有する３，４−エポキシシクロヘキシルメチル−３，４−エポキシシクロヘキサンカルボキシレート：
【００２５】
【化１３】
2004504427.tif 000002
ここで、Ｒ１〜Ｒ９は、別個に、水素または直鎖もしくは分枝のアルキル基（これらは、一般に、１個〜１０個の炭素原子を含有し、好ましくは、１個〜３個の炭素原子を含有する）（例えば、メチル、エチル、ｎ−プロピル、イソプロピル、ブチル、ヘキシル、オクチル、デシルなど）である。特に望ましい化合物は、Ｒ１〜Ｒ９が水素であるものである。式Ｉの範囲内に入る特定の化合物には、以下がある：３，４−エポキシシクロヘキシルメチル−３，４−エポキシシクロヘキサンカルボキシレート、３，４−エポキシ−６−メチル−シクロヘキシルメチル−３，４−エポキシ−６−メチルシクロヘキサンカルボキシレート、３，４−エポキシ−２−メチル−シクロヘキシルメチル−３，４−エポキシ−２−メチル−シクロヘキサンカルボキシレート、３，４−エポキシ−４−メチル−シクロヘキシルメチル−３，４−エポキシ−４−メチルシクロヘキサンカルボキシレートなど。他の適当な環状脂肪族化合物は、米国特許第２，８９０，１９４号で記述されている。
【００２６】
（ｂ）以下の構造式ＩＩを有するジカルボン酸の環状脂肪族ジエポキシドエステル：
【００２７】
【化１４】
2004504427.tif 000003
ここで、Ｒ１〜Ｒ９は、構造式Ｉについて定義したものと同じであり、Ｒは、原子価結合、または直鎖または分枝二価炭化水素ラジカル（これは、一般に、１個〜１０個の炭素原子を含有し、好ましくは、４個〜８個の炭素原子を含有する）（例えば、トリメチレン、テトラメチレン、ヘキサメチレン、２−エチルヘキシレンなどにより例示されるアルキレンラジカル、および１，４−シクロヘキサン、１，３−シクロヘキサン、１，２−シクロヘキサンなどにより例示される環状脂肪族ラジカル）である。式ＩＩの範囲内に入る特に望ましいエポキシドには、Ｒ１〜Ｒ９が水素でありＲが４個〜６個の炭素原子を含有するアルキレンラジカルであるものがある。式ＩＩの範囲内に入る特定の化合物の例には、アジピン酸ビス（３，４−エポキシシクロヘキシルメチル）、アジピン酸ビス（３，４−エポキシ−６−メチルシクロヘキシルメチル）、シュウ酸ビス（３，４−エポキシシクロヘキシルメチル）、ピメリン酸ビス（３，４−エポキシシクロヘキシルメチル）、セバシン酸ビス（３，４−エポキシシクロヘキシルメチル）などがある。他の適当な環状脂肪族エポキシドは、米国特許第２，７５０，３９５号で記述されている。
【００２８】
（ｃ）以下の構造式ＩＩＩを有するジエポキシド：
【００２９】
【化１５】
2004504427.tif 000004
ここで、Ｒ１〜Ｒ９は、独立して、水素、または直鎖または分枝炭化水素ラジカル（これは、１個〜３個の炭素原子を含有する）である。特に有用なエポキシドは、Ｒ１〜Ｒ９が水素であるものであり、該化合物は、２−（３，４−エポキシシクロヘキシル−５，５−スピロ−３，４−エポキシ）シクロヘキサン−メタ−ジオキサンである。さらに、式ＩＩＩ化合物は、米国特許第３，３１８，８２２号で記述されている。
【００３０】
（ｄ）他の適当な環状脂肪族エポキシドには、ビニルシクロヘキサンジエポキシド、シクロヘキサンジエポキシド、シクロペンタジエンジエポキシド、リモネンジエポキシド、α−ピネンジエポキシド；トリメチロールプロパンモノ−、ジ−およびトリグリシジルエーテル；ノボラックエポキシド、および以下の式ＩＶおよびＶのいずれかを有するエポキシドが挙げられる：
【００３１】
【化１６】
2004504427.tif 000005
また、変性環状脂肪族エポキシド（例えば、Ｕｖａｃｕｒｅ（登録商標）１５３０、１５３１、１５３２、１５３３および１５３４（これらは、ＵＣＢ　Ｃｈｅｍｉｃａｌｓから入手できる））も有用である。多官能性エポキシドは、被覆剤、インク、封止剤および接着剤において、高い架橋度および付属耐溶媒性だけでなく、強度、接着性および耐久性を与える。
【００３２】
好ましい環状脂肪族ジエポキシドには、１種またはそれ以上の（ａ）上記式Ｉを有する３，４−エポキシシクロヘキシル−３，４−エポキシシクロヘキサンカルボキシレート；（ｂ）上記式ＩＩを有するジカルボン酸の環状脂肪族ジエポキシドエステル、および（ｃ）リモネンジエポキシドが挙げられる。
【００３３】
２個またはそれ以上のエポキシド基を含有する多官能性環状脂肪族エポキシドが好ましいものの、本発明の組成物中では、多官能性エポキシドの重量を基準にして、約３０％までまたはそれ以上の少量のモノエポキシドまたは２種またはそれ以上のモノエポキシドのブレンドが使用できる。適当なモノエポキシドの例には、リモネンモノエポキシド、α−ピネンモノエポキシド、１−ビニル−３，４−エポキシシクロヘキサン、ノルボルネンモノエポキシド、シクロヘキサンモノエポキシド、メチルシクロヘキサンモノエポキシド；オキセタン（例えば、３−エチル−３−ヒドロキシメチルオキセタンなど）；α−オレフィンエポキシド（例えば、１，２−エポキシヘキサン、１，２−エポキシデカン、１，２−エポキシドデカン、１，２−エポキシヘキサデカンなど）；テトラヒドロベンジルアルコールのアルコキシル化誘導体および／またはラクトン誘導体の３，４−エポキシ誘導体などがある。好ましいモノエポキシドには、リモネンモノエポキシドおよび３−エチル−３−ヒドロキシメチルオキセタンが挙げられる。一官能性エポキシドは、典型的には、低い粘度を有し、これらの処方のための反応性希釈剤として作用する。
【００３４】
もし、望ましいなら、少量のグリシジルエポキシド（例えば、ビスフェノールＡのジグリシジルエーテル、クレゾール−ノボラックエポキシ樹脂、エポキシフェノールノボラック樹脂、１，４−ブタンジオールのジグリシジルエーテル、α−オレフィンエポキシドなど）が使用され得る。使用する環状脂肪族エポキシド１００重量部に、約２０重量部までのこのようなエポキシドが添加できる。
【００３５】
本発明の組成物では、その硬化組成物に可撓性および強靱性を与えるために、種々のポリオールおよびポリオール混合物が使用できる。使用できる多数のポリオールには、ポリエステルポリオール、ポリカプロラクトンポリオール、ポリエーテルポリオール、ポリアクリレートポリオール、ポリビニルポリオール、ポリカーボネートポリオールなどだけでなく、多数の低分子量または単量体状のポリヒドロキシル化合物（これらは、市販されている）が挙げられる。このようなポリオールの例には、ポリ−ε−カプロラクトン、ポリ−δ−バレロラクトン、および他のポリラクトンポリオール；ポリエステルポリオール（例えば、アジピン酸ポリエステルおよびシュウ酸ポリエステル（これらは、アジピン酸ポリ（ヘキサンジオール）、アジピン酸ポリ（エチレングリコール）、アジピン酸ポリ（ジエチレングリコール）、アジピン酸ポリ（ブチレングリコール）、シュウ酸ポリ（ヘキサンジオール）、セバシン酸ポリ（エチレングリコール）などにより例示される））；ポリ（テトラメチレンオキシド）、ポリ（プロピレンオキシド）ポリオール、エチレンオキシドキャップ化ポリ（プロピレンオキシド）ポリオール、混合エチレンオキシド／プロピレンオキシドキャップ化ポリ（プロピレンオキシド）ポリオールなど；水素化ビスフェノールＡ、ビスフェノールＡ、水素化ビスフェノールＡおよびビスフェノールＡのアルコキシル化誘導体およびラクトン付加物など；スチレン／アリルアルコール共重合体；ジメチロールジシクロペンタジエン、およびジメチロールジシクロペンタジエンのアルコキシル化型およびラクトン付加物；塩化ビニル／酢酸ビニル／ビニルアルコール共重合体；アクリル酸２−ヒドロキシエチルおよびアクリル酸エチルもしくはアクリル酸ブチルの共重合体；アクリル酸ヒドロキシプロピルおよびアクリル酸ブチルの共重合体；グリコール（例えば、エチレングリコール、ジエチレングリコール、ブチレングリコール、ヘキシレングリコールなど）；トリオール（例えば、トリメチロールプロパン）；他のポリヒドロキシル官能性物質などがある。好ましいポリオールには、ポリカプロラクトンポリオール、ポリ（プロピレンオキシド）ポリオール、ポリ（テトラメチレンオキシド）ポリオール、およびエチレンオキシドキャップ化ポリ（プロピレンオキシド）ポリオールが挙げられる。上記種類のポリオールは、周知の市販品であり、被覆剤、インク、接着剤、封止剤、ポリウレタンおよび他の分野で、広く使用されている。
【００３６】
また、本発明を実施する際に有用なポリオールの例には、約３００〜約５０００、好ましくは、約３００〜２０００の数平均分子量を有するポリカプロラクトンジオール、トリオールおよびテトラオール；約６５０〜約３０００の数平均分子量を有するポリ（テトラメチレンオキシド）ジオール；以下の一般式ＶＩを備えた約２００〜約５，０００の数平均分子量を有するポリ（プロピレンオキシド）ジオール、トリオールおよびそれより高級なポリオールがある：
【００３７】
【化１７】
2004504427.tif 000006
ここで、Ｒは、３個〜６個の炭素原子、好ましくは、３個または４個の炭素原子を有する直鎖または分枝アルカンであり、ｎは、約３〜約２５の整数である。これらのポリオールには、ポリ（オキシプロピレン−オキシエチレン）ポリオールが挙げられるが、しかしながら、望ましくは、そのオキシエチレン含量は、そのポリオールの全重量の約４０重量％未満、好ましくは、約２５重量％未満を占めるべきである。このエチレンオキシドは、そのポリマー鎖に沿って、任意の様式で、組み込むことができる。他の様式を述べると、このエチレンオキシドは、内部ブロックとして組み込むことができるか、末端ブロックとして、このポリマー鎖に沿って、ランダムに分布され得、または末端オキシエチレン−オキシプロピレンブロックにランダムに分布され得る。これらのポリオールの多くは、周知の市販品である。本記述には、ε−カプロラクトン、δ−バレロラクトン、プロピレンオキシド、エチレンオキシド、およびエチレンオキシド／プロピレンオキシド混合物と、種々のグリコール、トリオール、テトラオールなどとの反応生成物があり、その例には、ペンタエリスリトール、トリメチロールプロパン、１，３−プロパンジオール、１，４−ブタンジオール、１，６−ヘキサンジオール、エチレングリコール、ジエチレングリコール、グリセロールなどがある。もし望ましいなら、ポリオールの混合物が混和性であるという条件で、所定の処方では、１種より多いポリオールが使用できる。
【００３８】
ポリオールは、環状脂肪族エポキシド１００重量部あたり、０〜約１００重量部、好ましくは、約０．５〜約６５重量部、最も好ましくは、約３〜約５０重量部で存在している。
【００３９】
必要に応じて、これらの組成物は、環状脂肪族エポキシド１００重量部あたり、約１５重量部までの少量のモノヒドロキシル化合物（例えば、メタノール、エタノール、プロパノール、ブタノール、ペンタノールなど）、アクリル酸ヒドロキシエチルおよびメタクリル酸ヒドロキシエチル、アクリル酸ヒドロキシプロピルおよびメタクリル酸ヒドロキシプロピル、ヒドロキシル付加アクリレートおよびメタクリレートのアルキレンオキシド誘導体、アクリレートおよびメタクリレートのカプロラクトンおよびアルキレンオキシド誘導体、カプロラクトンアクリレートなどを含有できる。
【００４０】
選択される特定のポリオールまたはポリオール混合物は、しばしば、その最終用途に関連している。この説明の一例としては、このポリカプロラクトンポリオールおよびポリ（テトラメチレンオキシド）ポリオールが、通常、良好な耐候性が望ましい外装用途で使用されるものの、内装用途（この場合、耐候性は、実質的な問題ではない）に使用でき、このポリ（プロピレンオキシド）および関連したポリ（オキシプロピレン−オキシエチレン）ポリオールは、通常、内装用途で使用される被覆に使用されるが、望ましくは、外装用途に使用できる。強度、可撓性、強靱性、接着性は、当業者に公知であるように、選択したポリオールまたはポリオール混合物およびその平均分子量により影響を受け得る他の因子である。特に有用なポリオールは、上記ポリカプロラクトンジオールおよびトリオールである。
【００４１】
これらのカチオン性光硬化性組成物で使用できる光開始剤には、カチオンを発生しアリールヨードニウム塩として工業上公知のもの、および生成物の錯体混合物として通常製造されるアリールスルホニウム塩が挙げられる。これらの光開始剤には、米国特許第３，３７９，６５３号で記述されたような１つ以上の金属フルオロホウ酸塩；米国特許第３，５８６，６１６号で記述されたようなビス（パーフルオロアルキルスルホニル）メタン金属塩；米国特許第３，７０８，２９６号で記述されたようなアリールジアゾニウム化合物；米国特許第４，０５８，４００号で記述されたような第ＶＩａ族元素の芳香族オニウム塩；米国特許第４，０６９，０５５号で記述されたような第Ｖａ族元素の芳香族オニウム塩；米国特許第４，０６８，０９１号で記述されたような第ＩＩＩａ〜Ｖａ族元素のジカルボニルキレート（ｄｉｃａｒｂｏｎｙｌ　ｃｈｅｌａｔｅ）；米国特許第４，１６１，４７８号で記述したようなＭＦ６アニオン中の第ＶＩｂ族元素のオニウム塩（ここで、Ｍは、リン、アンチモンおよびヒ素から選択される）；米国特許第４，２３１，９５１号で記述したようなアリールスルホニウム塩；米国特許第４，２５６，８２８号で記述したような芳香族ヨードニウム塩および芳香族スルホニウム錯体塩；Ｗａｔｔ，Ｗら、Ｊ．Ｐｏｌｙｍｅｒ　Ｓｃｉ：Ｐｏｌｙｍｅｒ　Ｃｈｅｍ．Ｅｄ．，第２２巻，ｐａｇｅ　１７８９（１９８４）で記述されたようなビス（４−（ジフェニルスルホニオ）−フェニル）スルフィド−ビス−ヘキサフルオロメタリック塩（例えば、リン酸塩、ヒ酸塩およびアンチモン酸塩など）；および好ましくは、カチオン性光開始剤（これには、第ＩＩ、ＶおよびＶＩ族元素のアリールスルホニウム錯体塩、第ＩＩ、ＶおよびＶＩ族元素のハロゲン含有錯体イオンの芳香族スルホニウム塩またはヨードニウム塩）、および第ＩＩ、ＶおよびＶＩ族元素の芳香族オニウム塩（例えば、市販のＵＶＩ−６９９０、ＵＶＩ−６９７４、ＵＶＩ−６９７６およびＵＶＩ−６９９２（Ｕｎｉｏｎ　Ｃａｒｂｉｄｅ　Ｃｏｒｐ．）；ＣＤ１０１２、ＫＩ８５、ＣＤ１０１０およびＣＤ１０１１（Ｓａｒｔｏｍｅｒ　Ｃｏ．）；ＦＸ−５１２（３Ｍ　Ｃｏ．）；およびＫＩ−８５（Ｄｅｇｕｓｓａ））が挙げられる。該元素のアリールスルホニウム錯体塩（例えば、アリールスルホニウムヘキサフルオロホスフェートおよびアリールスルホニウムヘキサフルオロアンチモネート）、および該元素の芳香族ヨードニウム塩（例えば、ジアリールヨードニウムヘキサフルオロアンチモネート）は、特に好ましい。また、フェロセニウム塩（例えば、ＩＭＡＣＵＲＥ（登録商標）２６１）（ＣＩＢＡ　Ｓｐｅｃｉａｌｔｙ　Ｃｈｅｍｉｃａｌｓ）もまた適当であり、これらは、単独でまたは光増感剤（例えば、クメンパーオキシド（これは、この塩を酸化して、それより強力なカチオン種にする））と共に使用できる。これらの光開始剤は、単独で、互いに組み合わせて、またはその光硬化性組成物中の光開始剤増感剤と組み合わせて、使用され得る。多くのカチオン性光開始剤（例えば、上記アリールスルホニウム塩）が光分解プロセス中にカチオンに加えて遊離ラジカルを発生することは、当業者に周知である。
【００４２】
これらの光開始剤は、環状脂肪族エポキシド１００重量部あたり、約０．０３〜約２５重量部、好ましくは、約０．１〜約１５重量部、最も好ましくは、約０．２〜約１０重量部で存在している。その処方に導入する前、少量のエポキシドに固形光開始剤を予め分散させることが有用であると分かっている。
【００４３】
この処方の完全な硬化および硬化速度の両方を改良するために、アリールヨードニウム塩（例えば、ジアリールヨードニウムヘキサフルオロアンチモネート（Ｓａｒｔｏｍｅｒ　Ｃｏ．製のＣＤ１０１２））を使用するとき、この光硬化性組成物中の光開始剤には、光増感剤が添加され得る。完全な硬化、またはそのフィルムの外側から基板への硬化は、着色被覆および／または厚い被覆が関与しているときには、特に困難であるが、本発明では、達成できる。このような光増感剤の例には、イソプロピルチオキサントン、１−クロロ−４−プロポキシルチオキサントン、チオキサントン、キサントン、２−スルホメチルチオキサントン、２−スルホメチルチオキサントンのナトリウム塩、２−メトキシチオキサントン、２−メチルチオキサントン、２−ヒドロキシチオキサントン、クロロチオキサントン、ベンゾフラビン、アクリジンイエロー、アクリジンオレンジ、Ｓｅｔｏｆｌａｖｉｎ　Ｔなどがある。アリールスルホニウム塩は、ペリレンで感作できる。この光増感剤は、処方に導入する前に、少量のリモネンジオキシドまたは類似の反応物または溶媒に予め分散することが有用であると分かっている。これらの光増感剤は、エネルギー移動プロセスにより、光開始剤としても機能することもまた可能である。好ましい光増感剤には、置換したキサントン化合物（例えば、イソプロピルキサントンおよび１−クロロ−４−プロピルチオキサントン）が挙げられる。光開始剤と増感剤との特に有用な組合せは、ジアリールヨードニウムヘキサフルオロアンチモネートＣＤ−１０１２（これは、Ｓａｒｔｏｍｅｒから入手できる）およびイソプロピルチオキサントンである。これらの光増感剤は、環状脂肪族エポキシド１００重量部あたり、０〜約３重量部、好ましくは、約０．００５〜約２重量部、最も好ましくは、約０．０５〜約１重量部の量で存在している。
【００４４】
カチオン性光開始剤は、光分解したとき、（１）カチオン（これは、エポキシ化環状脂肪族エステル、他のエポキシドおよびビニルエーテルの重合を引き起こす）および（２）遊離ラジカル（これは、アクリレートまたは他のエチレン性不飽和の重合可能化合物（例えば、スチレンおよびビニルエステル）を重合するのに使用できる）の両方を発生する。それゆえ、この光硬化性組成物は、必要に応じて、アクリレートおよび関連した化合物を含有できる。本文献でのアクリレートとの用語は、アクリレートおよびメタクリレートの両方を包含することを意味する。
【００４５】
このカチオン硬化性処方で使用するのに適当なアクリレートには、一般構造式ＶＩＩを有するアクリル酸およびメタクリル酸のエステルが挙げられる：
【００４６】
【化１８】
2004504427.tif 000007
ここで、Ｒは、水素またはメチルであり、そしてＲ’は、水素；１個〜１０個の炭素原子、好ましくは、１個〜６個の炭素原子を含有する直鎖または分枝アルキル；ＣＨ２−ＣＨ２−ＯＨ、ＣＨ２−ＣＨ（ＣＨ３）−ＯＨ、ＣＨ２−ＣＨ２−ＣＨ２−ＣＨ２−ＯＨ；ＣＨ２−ＣＨ２−Ｏ−［Ｃ（Ｏ）−（ＣＲ”Ｒ”’）ｎ−Ｏ］ｍＨ（ここで、Ｒ”およびＲ”’は、水素、または１個〜３個の炭素原子を含有するアルキル、好ましくは、水素であり、ｎは、３〜８、好ましくは、５または６であり、そしてｍは、１〜１０、好ましくは、１〜３、最も好ましくは、２である）；Ｒ１０−Ｏ−Ｃ（Ｏ）−Ｃ（Ｒ）＝ＣＨ２（ここで、Ｒ１０は、２個〜１２個の炭素原子、好ましくは、２個〜８個の炭素原子を含有する直鎖または分枝アルキルである）、ＣＨ２−ＣＨ２−Ｏ−ＣＨ２−ＣＨ２；それぞれ、以下の式ＶＩＩＩ、ＩＸまたはＸを有するトリメチロールプロパンモノ−、ジ−およびトリアクリレート；
【００４７】
【化１９】
2004504427.tif 000008
ここで、Ｒは、水素またはメチルである；それぞれ、以下の式ＸＩ、ＸＩＩ、ＸＩＩＩおよびＸＩＶを有するペンタエリスリトールモノ−、ジ−、トリ−およびテトラアクリレート；
【００４８】
【化２０】
2004504427.tif 000009
ここで、Ｒは、水素またはメチルである；トリメチロールプロパン、ペンタエリスリトールまたはそれらの混合物のアルコキシル化誘導体（すなわち、アルキレンオキシドおよびトリメチロールプロパンの反応生成物、ペンタエリスリトール、またはそれらの混合物）（これらは、アクリレート（例えば、アルコキシル化トリメチロールプロパンアクリレート）に転化されており、ここで、そのアルコキシ基は、２個〜約４個またはそれ以上の炭素原子を有する）；アクリル酸ボルニル；アクリル酸２−フェノキシエチルなどが挙げられる。このようなアクリレートの例には、アクリル酸メチル、アクリル酸エチル、アクリル酸プロピル、アクリル酸ブチル、アクリル酸ペンチルなど；ジアクリル酸ネオペンチルグリコール、トリメチロールプロパンモノ−、ジ−およびトリアクリレート、ペンタエリスリトールモノ−、ジ−、トリ−およびテトラアクリレート；アクリル酸ボルニル、アクリル酸イソボルニル、アクリル酸ノルボルニルおよびアクリル酸イソノルボルニル；アクリル酸２−ヒドロキシエチル、アクリル酸ヒドロキシプロピル、アクリル酸ヒドロキシブチル、アクリル酸２−ヒドロキシエチルおよび他のアクリル酸ヒドロキシアルキルのε−カプロラクトン誘導体（すなわち、反応生成物）（ここで、このアルキル基は、米国特許第４，６８３，２８７号で記述したように、２個〜約４個の炭素原子を有する）；アクリル酸グリシジル；ビスフェノールＡジアクリレートおよびエトキシ化ビスフェノールＡジアクリレート、シクロヘキサンジメタノールジアクリレート、アルコキシ化シクロヘキサンジメタノールジアクリレート、ポリ（エチレングリコール）ジアクリレート；２，２−ジメチル−３−ヒドロキシプロピル−２，２−ジメチル−３−ヒドロキシプロピオネートアクリレート；アクリル酸２−ヒドロキシエチル、アクリル酸ヒドロキシプロピル、アクリル酸（４−ヒドロキシメチルシクロヘキシル）メチル、アクリル酸４−ヒドロキシブチルなど；アクリレートのシリカオルガノゾル（例えば、Ｈｉｇｈｌｉｎｋ　ＯＧ　１００−３１、ＯＧ　１０８３２、ＯＧ　１２０−３３、ＯＧ　ＰＯ３３Ｆ−３３としてＣｌａｒｉａｎｔ　Ｃｏｒｐ．から市販されている製品）；オリゴマーアクリレート（例えば、ビスフェノールＡのジグリシジル化合物から誘導された市販のアクリレートであって、これは、以下の式ＸＶで描写されているように、エポキシアクリレートまたはアクリル化エポキシドとして、工業上公知である）；
【００４９】
【化２１】
2004504427.tif 000010
ここで、ｎは、１〜約３０、またはさらに好ましくは、約１０からである；ポリオール、ポリイソシアネート、および必要に応じて、グリコールの反応から誘導された市販のオリゴマーアクリレートであって、これは、ポリエステルウレタンアクリレートについて以下の式ＸＶＩで描写するように、ウレタンアクリレートとして、工業上公知であり、ここで、そのポリエステルをキャップ化したアクリル酸ヒドロキシエチルとの反応のためのイソシアネート官能基を残すために、トルエンジイソシアネートを使用した：
【００５０】
【化２２】
2004504427.tif 000011
など。これらのアクリレートは、必要に応じてカチオン硬化性組成物中で使用される場合、環状脂肪族エポキシド１００重量部あたり、約５０重量部まで、好ましくは、約３５重量部までの量で、存在している。
【００５１】
好ましいアクリレートには、以下の（ａ）、（ｂ）、（ｃ）および（ｄ）のうちの１種以上が挙げられる：（ａ）アクリル酸ヒドロキシルアルキルのε−カプロラクトン誘導体（すなわち、反応生成物）であって、ここで、そのアルキル基は、２個〜約４個の炭素原子を有する；（ｂ）アルコキシル化アクリル酸トリメチロールプロパンであって、ここで、そのアルコキシ基は、２個〜約４個の炭素原子を有する；（ｃ）アクリル化エポキシド；および（ｄ）アクリル酸ウレタン。
【００５２】
これらのカチオン放射線硬化性組成物はまた、置換または未置換の直鎖または環状ビニルエーテルを含有でき、これらは、カチオン機構により硬化することが知られており、そして、反応性希釈剤、可塑剤、硬化速度向上剤などとして作用し得る。このようなビニルエーテルの例には、アクロレインダイマー、アクロレインテトラマー、１，４−シクロヘキサンジメタノールジビニルエーテル、１，４−シクロヘキサンジメタノールモノビニルエーテル、ジエチレングリコールジビニルエーテル、トリエチレングリコールジビニルエーテル、トリプロピレングリコールジビニルエーテル、ジプロピレングリコールジビニルエーテル、ブチルビニルエーテル、２−エチルヘキシルビニルエーテル、ｎ−ドデシルビニルエーテル、ｎ−オクタデシルビニルエーテル、シクロヘキシルビニルエーテル、１，６−ヘキサンジオールジビニルエーテル、プロピレンカルボネートのプロペニルビニルエーテルなどがある。これらのビニルエーテルは、使用するとき、環状脂肪族エポキシド１００重量部あたり、約４０重量部未満の量で存在している。
【００５３】
本発明のカチオン放射線硬化性組成物は、放射線で発生した遊離ラジカルに応答するエチレン性不飽和を含有する適当なビニルモノマーを含有でき、それゆえ、その放射線硬化プロセスを妨害しない。このようなビニルモノマーの例には、スチレン、酢酸ビニル、ビニルピロリドン、ビニルカプロラクタム、ビニルエステルなどがある。ビニルピロリドンおよびビニルカプロラクタムのような化合物は、しばしば、市販の処方中にて、反応性希釈剤として使用される。
【００５４】
本発明のカチオン放射線硬化性組成物は、その硬化プロセスを妨害しない種々の顔料を含有し得る。それ固有の塩基性（すなわち、アルカリ性）特性を有するか塩基性（すなわち、アルカリ性）物質で被覆されている顔料は、本発明のカチオン硬化性組成物で使用するのに適当ではない。適当な顔料の例には、二酸化チタン、カーボンブラック、Ｇｒａｐｈｔｏｌ火赤顔料３ＲＤ１（Ｓａｎｄｏｚ）、金属粉末、Ｍｏｌｙオレンジ、Ｐｅｒｙｌｅｎｅ　Ｓｃａｒｌｅｔ、Ｒｈｏｄａｍｉｎｅ青口、Ｒｈｏｄａｍｉｎｅ黄口、Ｒｅｄ　Ｌａｋｅ　Ｃ、ＰＣＮ　Ｂｌｕｅ−緑口、ＰＣＮ　Ｇｒｅｅｎ−黄口、ＰＣＮ　Ｇｒｅｅｎ−青口、褐色酸化鉄、生アンバ、赤色酸化水銀、黄色酸化水銀、真珠光沢顔料、マイカ、赤色および黄色酸化水銀（ＩＩ）などがある。これらの着色剤の多くは、エポキシ分散形態で、Ｐｅｎｎ　Ｃｏｌｏｒ　Ｉｎｃ．から入手できる。色処方の当業者に周知のように、１種以上の顔料をブレンドすることにより、種々の色が製造できる。顔料を使用するとき、それらは、環状脂肪族エポキシド１００重量部あたり、約０．００５重量部〜約２５０重量部、好ましくは、約０．０１重量部〜約１５０重量部、最も好ましくは、約０．０５重量部〜約１００重量部の量で、存在している。
【００５５】
これらの遊離ラジカル硬化性組成物は、典型的には、少なくとも１種のアクリレート、好ましくは、２種以上のアクリレートと、少なくとも１種の遊離ラジカル発生光開始剤とを含有する。しかしながら、もし、電子線硬化を使用して紫外光硬化を補足または代替するなら、光開始剤の量は、少なくするか、またはなくすことさえできる。適当なアクリレートには、上記のものが挙げられる。必要に応じて、これらの遊離ラジカル硬化性組成物はまた、上記の適当なビニルモノマー、増感剤、顔料または他の着色剤、充填剤、溶媒、界面活性剤、または当業者（被覆剤、インク、接着剤および封止剤処方の当業者）に公知の他の成分を含有できる。これらの遊離ラジカル硬化性処方で使用するのに適当な遊離ラジカル発生光開始剤には、ベンゾフェノン、４，４’−ビス（Ｎ−エチル−Ｎ−メチルアミノ）ベンゾフェノン、および４，４’−ビス（ｐ−イソプロピルフェノキシ）ベンゾフェノン；ベンジルアルキルケタール（例えば、ベンジルジメチルケタール）；ベンゾインアルキルおよびアリールエーテル（例えば、ベンゾインジエチルエーテル、ベンゾインジプロピルエーテル、ベンゾインｎ−ブチルエーテル、ベンゾインネオペンチレンケタール、ベンゾインフェニルエーテル、ベンゾインイソプロピルエーテル、ベンゾインチオエーテルなど）；安息香酸メチル−ｏ−ベンゾイル；安息香酸エチル−４−（ジメチルアミノ）、２−ヒドロキシル−２−メチル−１−フェニルプロパン−１−オン、オリゴ（２−ヒドロキシ−２−メチル−１−４（１−メチルビニル）フェニルプロパン（これは、単量体形態、重合体形態および乳濁液形態で入手できる）、トリメチルベンゾフェノン、メチルベンゾフェノン、アセトフェノン、２，２−ジエトキシアセトフェノン、２，２−ジメトキシ−２−フェニルアセトフェノン、２，２−ジメチル−２−ヒドロキシアセトフェノン、２−エトキシ−２−イソブトキシアセトフェノン、１−ヒドロキシシクロヘキシルフェニルアセトフェノン、ベンジル、４−フェニルベンゾフェノン、２−クロロチオキサントン、１，３−ジメチル−２（２−エチルヘキシルオキシ）９Ｈ−チオキサンテン−９−オン、４，４’−ビス（Ｎ−エチル−Ｎ−メチルアミノ）ベンゾフェノン、１，３−ジメチル−２（２−エチルヘキシルオキシ）−９Ｈ−チオキサンテン−９−オン、４，４’−ビス（ｐ−イソプロピルフェノキシ）ベンゾフェノン、安息香酸メチル−ｏ−ベンゾイル、ベンゾフェノン／マレイミドブレンド、アシルホスフィンオキシド、ピバロイルジフェニルホスフィンオキシド、２，６−ジクロロベンゾイルジフェニルホスフィンオキシド、オリゴ（２−ヒドロキシ−２−メチル−１，４−（１−メチルビニル）フェニル）プロパノン、２−ヒドロキシ−２−メチル−１−フェニル−１−プロパノン（単量体状）などが挙げられる。α−アミノアルキルフェノン、例えば、２−ベンジル−２−ジメチルアミノ−１−（４−モルホリノフェニル）ブタン−１−オン（これは、Ｉｒｇａｃｕｒｅ　３６９として販売されている）および２−メチル−（１−（４−メチルチオ）フェニル）−２−モルホリノ−プロパン−２−オン（これは、Ｉｒｇａｃｕｒｅ　９０７として販売されている）もまた���適当である。アシルホスフィンオキシド、例えば、モノアシルホスフィンオキシドおよびビス−アシルホスフィンオキシド（これらは、Ｉｒｇａｃｕｒｅ　８１９、１７００および１８００として販売されている）もまた、適当である。好ましい遊離ラジカル発生光開始剤には、ベンゾフェノン、２，２−ジエトキシアセトフェノン、オリゴ（２−ヒドロキシ−２−メチル−１，４−（１−メチルビニル）フェニル）プロパノン、および２−ヒドロキシ−２−メチル−１−フェニル−１−プロパノン（単量体状）が挙げられる。もし望ましいなら、その光分解プロセス中に遊離ラジカルを発生する上記カチオン光開始剤は、本発明の遊離ラジカル硬化性組成物を開始するのに使用できる。これらの遊離ラジカル硬化性組成物用の光開始剤は、これらのアクリレートまたはアクリレート混合物１００重量部あたり、約０．０５〜約２５重量部、好ましくは、約０．１〜約１５重量部、最も好ましくは、約０．２〜約１０重量部の量で、使用される。ある場合には、この遊離ラジカル発生光開始剤（例えば、ベンゾフェノン、ベンジルなど）との相乗剤を利用することが有利である。相乗剤とは、窒素原子に対してα位置で少なくとも１個の水素原子と共に炭素原子、例えば、トリエチルアミン
（ＣＨ３−ＣＨ２）−Ｎ−（ＣＨ２−ＣＨ３）２
中の３個の炭素原子（これらは、窒素原子に結合しており、α炭素原子である）を含有する化合物である。相乗剤の例には、第三級アミン、アミン、および尿素（これらは、簡単な有機化学形態、オリゴマー形態または重合体形態であり得る）、例えば、ジメチルエタノールアミン、トリエチルアミン、トリエタノールアミン、メチルジエタノールアミン、Ｎ−メチルジエタノールアミン、安息香酸２−エチル−ｐ−（Ｎ，Ｎ−ジメチルアミノ）、安息香酸２−エチルヘキシル−ｐ−（Ｎ，Ｎ−ジメチルアミノ）、Ｎ，Ｎ−ジメチル−ｐ−トルイジン、安息香酸２−（ジメチルアミノ）エチル、安息香酸２−ｎ−ブトキシエチル−４−ジメチルアミノ、４，４’−ビス（Ｎ，Ｎ’−ジメチルアミノ）ベンゾフェノンなどがある。好ましい相乗剤には、トリエチルアミンおよびＮ−メチルジエタノールアミンが挙げられる。相乗剤は、特定の光開始剤（例えば、ベンゾフェノン）と相互作用して、他の開始遊離ラジカルを形成でき、これら他の開始遊離ラジカルは、酸素阻害の困難性（これは、特定の光開始剤で存在しており、遊離ラジカル硬化性被覆組成物を処方する当業者に周知である）を少なくできる。
【００５６】
必要に応じて、本発明の組成物には、接着促進剤が添加できる。これらの例には、種々の製品番号（例えば、ＣＮ７０４（アクリル化ポリエステル）、ＳＲ９００８（アルコキシル化二官能性モノマー）、ＳＲ９０１２（三官能性アクリレートモノマー）、ＳＲ９０１６（金属性ジアクリレート）、ＳＲ９０５０（一官能性酸エステル）、ＳＲ９０５１（三官能性酸エステル）、ＳＲ９０５２（三官能性酸エステル）など）で、Ｓａｒｔｏｍｅｒ　Ｃｏ．から市販されている種々の化合物がある。
【００５７】
必要に応じて、これらのカチオン放射線硬化性組成物および遊離ラジカル放射線硬化性組成物は、ブラックライト（これはまた、紫外（ＵＶ）光としても知られている）下にて見たとき、被覆領域を標識する手段として作用するように、蛍光染料を含有し得る。このような蛍光染料の例には、ＣａｌｃａｆｌｕｏｒＴＭ　Ｗｈｉｔｅ　ＲＷＰ（Ａｍｅｒｉｃａｎ　Ｃｙａｎａｍｉｄ）、Ｆｌｕｏｒｅｓｃｅｎｔ　Ｂｒｉｇｈｔｅｎｅｒ　２８（Ａｌｄｒｉｃｈ　Ｃｈｅｍｉｃａｌ）などがある。このような染料は、不良環境または他の物体（これらは、完全な被覆適用範囲を確認するために、検査され得る）から保護するために、印刷回路アセンブリで使用するためのコンフォーマルコーティングを調製する際に、特に有用である。この蛍光染料は、存在しているとき、これらの環状脂肪族エポキシド、アクリレート、またはエポキシドとアクリレートとの混合物１００重量部あたり、約０．０１重量部〜約０．３重量部以上の量で使用され、好ましい量は、約０．０１重量部〜約０．１５重量部である。
【００５８】
着色剤として染料を添加することに加えて、被覆剤、インク、接着剤または封止剤の色を改善するかその黄化を隠すために、本発明のカチオン硬化性被覆剤および遊離ラジカル硬化性被覆剤には、必要に応じて、少量の特定染料が添加され得る。このような染料の例には、ＮＬＥ　２５９１２１（Ｔｈｅｒｍｏｐｌａｓｔ　Ｂｌｕｅ　６８４としてＢＡＳＦ　Ｃｏｒｐ．から市販されている青色染料）、ＵＶＩＴＥＸＴＭ　ＯＢ（Ｃｉｂａ　Ｓｐｅｃｉａｌｔｙ　Ｃｈｅｍｉｃａｌｓ　Ｃｏｒｐ．製）などがある。着色剤としてまたは黄化を隠すのに使用されるような染料は、存在しているとき、これらの環状脂肪族エポキシド、アクリレート、またはエポキシドとアクリレートとの混合物１００重量部あたり、約０．０５重量部〜約２．０重量部の少量で使用される。
【００５９】
可視光開始剤には、Ｄ，Ｌ−ショウノウキノン、キサンテン染料（例えば、Ｒｏｓｅ　Ｂｅｎｇａｌ）、フルオロン（ｆｌｕｏｒｏｎｅｓ）などのような化合物が挙げられる。可視光開始剤において使用するための多くの化合物は、米国特許第４，５１２，３４０号で記述されている。
【００６０】
本発明の光硬化性組成物はまた、特定の他の成分、例えば、１種以上の界面活性剤、流動剤およびレベリング剤、消泡剤、ヒュームドシリカ、充填剤、アルミナ、シリコーン油、スリップ剤、粘度調節剤、粘着付与剤、接着促進剤、チキソトロープ剤または他の増粘剤、酢酸セルロース／酪酸セルロース重合体；フェノキシ重合体；ヒマシ油；不活性重合体（例えば、塩化ビニル／酢酸ビニル共重合体）；官能化塩化ビニル／酢酸ビニル三元共重合体（例えば、塩化ビニル／酢酸ビニル／ビニルアルコール三元共重合体、塩化ビニル／酢酸ビニル／アクリル酸ヒドロキシプロピル三元共重合体、塩化ビニル／酢酸ビニル／アクリル酸グリシジル三元共重合体など）；アクリル酸共重合体および三元共重合体（例えば、アクリル酸エチル／アクリル酸ブチル共重合体、アクリル酸エチル／アクリル酸ブチル／アクリル酸ヒドロキシエチル三元共重合体など）；および当業者（被覆剤、インク、接着剤および封止剤を処方する当業者）に公知の他の成分を含有し得る。増粘剤との用語は、Ｊｏｈａｎ　Ｂｉｅｌｅｍａｎ，Ｐａｉｎｔ　ａｎｄ　Ｃｏａｔｉｎｇｓ　Ｉｎｄｕｓｔｒｙ，ＸＶ（１１），４６（１９９９年１１月）により記述されているように、新規な会合性増粘剤を含む。
【００６１】
これらの被覆組成物はまた、必要に応じて、当業者に周知であるように、粘度を低くするために、無機または有機希釈剤を含有し得るかそれらに溶解または分散され得る。塗装工業で使用される従来の不活性溶媒のいずれかは、これらの環状脂肪族エポキシド、アクリレート、またはエポキシドとアクリレートとの混合物１００重量部あたり、約１００重量部未満、好ましくは、５０重量部未満の濃度で、使用できる。適当な溶媒には、アセトン、メチルエチルケトン、アミルケトン、アミルアセテート、塩化メチレン、およびその組成物成分とはよく反応しない他の溶媒が挙げられる。多分、それより多い量の溶媒は、使用できるが、より多い量の溶媒を使用すると、放射線硬化性組成物（これらは、事実上、１００％固形塗装系であると考えられている）の利点の１つを打ち消すか少なくする。一般に、不活性溶媒は、これらの硬化性組成物を基板に塗布している間の粘度を低下させ流動性能を改良するために、添加される。
【００６２】
本発明の放射線硬化性組成物を調製する際に、その成分は、インク、塗料、被覆剤、接着剤および封止剤の製造で使用される通常の手順により、混合される。これらの手順は、当業者に周知であるので、本明細書中でさらに論述する必要はない。しかしながら、光開始剤および／または光増感剤を使用して本発明の硬化性組成物に組み込むとき、これらの硬化性組成物は、「安全光」条件（例えば、黄色光源または適当なドープした蛍光灯）下にて混合またはブレンドして、初期光分解（その結果、保存が不安定になるか、製造中または保存中にて、バルクで暴走重合さえ起こり得る）を未然に防ぐかできるだけ少なくする必要があることに注目すべきである。
【００６３】
本発明の硬化性組成物は、通常の手段（例えば、噴霧、刷毛塗り、浸漬、スピン塗装、ロール塗装、真空蒸着、グラビアプロセスなど）によって、適当な表面または基板に塗布でき、その例には、木材、紙、金属、プラスチック、セラミックス、グラファイトなどがある。これらの組成物の光重合または硬化は、その光開始剤と相互作用して光分解を引き起こすことができる電磁スペクトルの紫外部分および可視部分内の波長で、それらの組成物を化学線に暴露すると起こる。このエネルギー源への暴露は、使用する種々の成分、特定の放射線源、その放射線源からの組成物の距離、および硬化する被覆の厚さに依存して、約１秒未満から約１０分間以上であり得る。
【００６４】
理論で束縛することを望むものではないが、これらのカチオン硬化性組成物の硬化は、しばしば、誘発反応（ｔｒｉｇｇｅｒｅｄ　ｒｅａｃｔｉｏｎ）と呼ばれるものである。一旦、放射線源への暴露により、この光開始剤および／または光増感剤の劣化または光分解が開始すると、その反応は、進行し、放射線源を取り除いた後、もし不完全なら、継続する。放射線源への暴露中または暴露後にて、適度な量でさえ、熱エネルギーを使用すると、カチオン硬化性処方の硬化反応が著しく高まる。遊離ラジカル硬化の場合、それらの反応は、事実上、この放射線源を取り除いた直後、完結すると考えられている。
【００６５】
本発明は、いずれの特定の機構または理論でも限定するつもりはないものの、その放射線透過性物質は、放射線パイプとして作用し、これは、この被覆剤、インク、封止剤、接着剤または複合材料内装の種々の領域全体にわたって、その入射放射線を透過し、この場合、それにより、光開始剤および／または光増感剤は、光分解して、カチオン性光開始剤の場合、カチオンおよび遊離ラジカルを発生し、そして、遊離ラジカル開始剤の場合、遊離ラジカルを発生すると考えられている。これらの開始種は、次いで、カチオンの場合、エポキシドの重合、エポキシド、ポリオール、ビニルエーテルおよびアクリレート（もし存在するなら）の共重合を引き起こし、そして、遊離ラジカルの場合、エチレン性不飽和物質（例えば、アクリレート、スチレンなど）の共重合を引き起こす。この被覆剤、インク、接着剤、封止剤、複合材料または他の物品の内側部分への放射エネルギーの配管または透過により、透明物質、厚い透明物質および厚い不透明物質および／または着色物質は、光開始剤の量、放射線源の強度、放射線源からの距離、放射線源により物質が透過する特定の波長および他の要因に依存した硬化時間で、比較的に短時間で、完全に（すなわち、深く均一に）硬化できるようになる。
【００６６】
光重合は、この放射線硬化性組成物（例えば、フィルム、被覆剤、インク、接着剤、封止剤または複合材料）を電磁放射線に暴露することにより、実行される。本発明のカチオン硬化性組成物の硬化を開始するのに使用する好ましい型の放射線は、紫外光および可視光であり、これらは、好ましくは、約１８０ナノメートル〜約６００ナノメートルの波長を有するが、特定の光開始剤を使って、紫外光は、単独で使用され得、そして、他の可視光は、単独で使用され得る。本発明の遊離ラジカル硬化性組成物の硬化を開始するのに使用される好ましい型の放射線は、紫外光である。しかしながら、紫外光を補足するか代替するために、電子線放射が使用できる。このような電子線放射は、そのカチオン硬化プロセスまたは遊離ラジカル硬化プロセスにおける光開始剤の必要性を少なくするか、またはなくすことができる。しかしながら、これらの放射線透過性物質は、それらがたとえ必要であり得なくても、電子線硬化を妨害しないことが注目される。
【００６７】
適当な放射線源の例には、中圧および高圧水銀灯、無電極水銀灯、キセノン灯、レーザー、カーボンアーク、日光などがある。特定の波長を高めるか、または特定の波長を遮断するために、水銀灯中の水銀に種々のドーピング化合物が添加できること、および放射線透過特性を変更するために、そのランプ本体に他のドーピング剤が添加できることは、水銀灯開発の当業者に公知である。硬化前にて、本発明の組成物の流動特性およびレベリング特性を改善するために、放射線硬化を補足するのに、熱（例えば、赤外放射線源または熱源で供給される熱）が使用され得る。
【００６８】
固体形態の本発明の放射線硬化性組成物は、装飾物および機能物を被覆するための粉体塗装（これは、熱的加熱流動プロセスに続いて放射線暴露により硬化される）として、有用である。本発明の硬化した組成物は、非常に良好な耐摩耗性を有し得、金属、紙、プラスチック、ガラス、セラミックスおよび木材用の被覆剤およびインクとして、接着剤として、封止剤として、および複合材料として、有用である。本発明の硬化した組成物はまた、医用用途および歯科用途（補綴装置（例えば、歯の義歯；被覆剤、充填剤およびキャップ；など）を含む）で有用である。
【００６９】
本発明の特定の実施形態では、本発明の放射線硬化性組成物は、種々の構造繊維と組み合わせることができ、放射線硬化して、有用な複合材料を形成できる。これらの組成物と共に有用な構造繊維の例には、炭素、グラファイト、ガラス（光ファイバーを含む）、炭化ケイ素、ポリベンゾチアゾール、アルミナ、チタニア、ホウ素、芳香族ポリアミドなどがある。これらの繊維は、種々の形態で使用でき、それらの例には、モノフィラメント、それぞれ約４００，０００本までおよびそれ以上のフィラメントの連続トウ（ｔｏｗｓ）、織布、ウィスカー、細断繊維またはランダムマットなどがある。このような複合材料は、種々の最終用途（例えば、印刷回路基板、種々の型の成形部品、音およびビデオ運搬システムなど）を有する。光ファイバーの場合、それらの繊維は、単一フィラメント形態または複数フィラメント形態で、被覆され得る。顔料化放射線硬化性組成物または着色した放射線硬化性組成物は、光ファイバーおよび類似の品目用の刻印材料として、有用である。本発明の放射線硬化性組成物の他の特殊用途には、特に、フォトレジスト、ハンダマスク、コンフォーマルコーティング、インク（インクジェットインクを含む）、接着剤および封止剤が挙げられる。硬化した環状脂肪族エポキシドの電気特性（特に、絶縁抵抗）により、本発明の硬化した組成物は、印刷回路アセンブリ用のコンフォーマルコーティングとして、特に有用となる。繊維−ガラス複合材料の印刷回路アセンブリおよび類似の複合材料（これらは、セラミック材料から作製される）は、カチオン硬化した被覆を有し、これらは、修復中の燃焼または焼結操作により、炭化なしで、容易かつ清浄に取り除かれる。このような清浄な除去は、精巧な電子アセンブリの再使用に重要である。さらに、セラミック組成物は、本発明のカチオン硬化性組成物と組み合わせるとき、硬化して、セラミックグリーンウエアを調製でき、これは、清浄に焼結して、セラミック製品を調製でき、これらは、印刷回路基板のストック、装飾物、機能物、絶縁材などとして、有用である。
【００７０】
本発明の別の特定の実施形態では、これらの放射線硬化性組成物は、配合した後または温度を低下した後、結晶化、ガラス化または固化する成分の混合物を使用することにより、固体粒子にされる。これらの固形物質は、通常手段または特殊手段（その例には、粉末を形成する流体エネルギー製粉がある）により粉砕できるか、または溶融物または乳濁液から噴霧乾燥して、冷却操作または乾燥操作中に、粉末を形成できる。このような粉末は、静電噴霧方法または流動床方法により、塗布できる。これらの粉末は、基板に塗布した後、比較的に低い温度で溶融され、次いで、紫外光または可視光で硬化される。特定のこれらの粉末は、ブロッキングを防止するために、室温より低い温度で保存する必要があり得る。このような粉末は、粉体塗装として、写真複写機のトナーなどとして、有用である。
【００７１】
（実施例）
以下の実施例は、本明細書中で開示した発明をさらに詳細に説明する目的で、提示されている。しかしながら、これらの実施例は、いずれの様式でも、本発明を限定するものとして解釈されず、本発明の範囲は、添付の特許請求の範囲によって規定される。
【００７２】
（使用する試験のリスト）
クロスハッチ接着性：この試験は、ＡＳＴＭ　Ｄ　３３５９に従って実行した。
【００７３】
表面硬化試験：この試験は、当業者に公知であり、表面硬化速度を測定する。この綿球ダブ（ｄａｂ）試験は、その被覆の表面に綿球を軽く押し付けることにより、実行される。この表面を傷つけることなく綿球をきれいに除去できることは、その被覆の表面が硬化されたことを意味する。静止光源研究では、日光または太陽灯を使って行われ得るように、この被覆は、定期的に試験され、傷つけることなく綿球のきれいな除去を達成するのに必要な時間は、「効果速度」として記録される。この効果速度が短くなるほど、この被覆の表面は、より急速に硬化される。１分あたりのフィート数「ｆｐｍ」で表わした移動速度で、被覆した基板が合成放射線源を過ぎて移動するコンベアを使った研究を行うとき、この試験は、この被覆が光源を離れた直後に、実行される。表面硬化は、重要であるものの、（それに続いた）完全な硬化は、さらに重要である。
【００７４】
貫通硬化（ｔｈｒｏｕｇｈ　ｃｕｒｅ）試験：この試験は、当業者に公知であり、その全被覆を貫通硬化する、すなわち、この表面から基板へと硬化するのに必要な要件を測定する。それは、親指を捻ることを包含し、適度な圧力で放射線暴露した被覆に親指を押し付けること、それを９０度捻ることにより、実行される。もし、この被覆が破壊される、すなわち、引き裂かれる、捻れる、皺が寄る、または傷つくなら、この被覆は、貫通硬化されていない。この試験は、通常、その標本を光源から除去した直後に、適用される。しかしながら、ある場合には、この試験は、その硬化に対する「暴露後の時間」の影響を決定するために、ある特定の時間の後、実行される。
【００７５】
（使用する成分のリスト）
アクリレートＩ：ＳＲ３５１ＨＰとしてＳａｒｔｏｍｅｒ　Ｃｏ．，Ｉｎｃ．から市販されているトリメチロールプロパントリアクリレート。
【００７６】
アクリレートＩＩ：ＣＮ９８１、ＣＮ９６８、ＣＮ９８０としてＳａｒｔｏｍｅｒ　Ｃｏ．，Ｉｎｃ．から市販されている脂肪族ウレタンアクリレートまたはその等価物。
【００７７】
アクリレートＩＩＩ：ＳＲ５０２としてＳａｒｔｏｍｅｒ　Ｃｏ．，Ｉｎｃ．から市販されているエトキシ化トリメチロールプロパントリアクリレート。
【００７８】
光沢剤Ｉ：Ｃｉｂａ　Ｓｐｅｃｉａｌｔｙ　Ｃｈｅｍｉｃａｌｓ　Ｃｏｒｐ．から市販されているＵｖｉｔｅｘＴＭ　ＯＢ。
【００７９】
消泡剤Ｉ：ＢＹＫ−Ｃｈｅｍｉｅ　ＵＳＡから市販されているポリシロキサン消泡剤。
【００８０】
染料Ｉ：Ｄｙｅ　ＮＬＥ　２５９１２１（Ｔｈｅｒｍｏｐｌａｓｔ　Ｂｌｕｅ　６８４としてＢＡＳＦ　Ｃｏｒｐ．から市販されている青色染料）。
【００８１】
染料ＩＩ：ＣａｌｃａｆｌｕｏｒＴＭ　Ｗｈｉｔｅ　ＲＷＰとしてＡｍｅｒｉｃａｎ　Ｃｙａｎａｍｉｄ　Ｃｏ．から市販されている未知組成の蛍光染料。
【００８２】
エポキシドＩ：３，４−エポキシシクロヘキシルメチル−３，４−エポキシシクロヘキサンカルボキシレート（これは、２５℃で２２０〜２５０ｃＰの粘度であり、Ｃｙｒａｃｕｒｅ（登録商標）Ｒｅｓｉｎ　ＵＶＲ−６１０５として、Ｕｎｉｏｎ　Ｃａｒｂｉｄｅ　Ｃｏｒｐ．から市販されている）。
【００８３】
エポキシドＩＩ：リモネンジエポキシド（これは、エポキシド希釈剤であって、Ｅｌｆ　Ａｔｏｃｈｅｍ　Ｎｏｒｔｈ　Ａｍｅｒｉｃａから市販されている）。
【００８４】
エポキシドＩＩＩ：３，４−エポキシシクロヘキシルメチル−３，４−エポキシシクロヘキサンカルボキシレート（これは、２５℃での粘度３５０〜４５０ｃＰであり、Ｃｙｒａｃｕｒｅ（登録商標）Ｒｅｓｉｎ　ＵＶＲ−６１１０として、Ｕｎｉｏｎ　Ｃａｒｂｉｄｅ　Ｃｏｒｐ．から市販されている）
エポキシドＩＶ：アジピン酸ビス−（３，４−エポキシシクロヘキシル）（これは、Ｃｙｒａｃｕｒｅ（登録商標）Ｒｅｓｉｎ　ＵＶＲ−６１２８として、Ｕｎｉｏｎ　Ｃａｒｂｉｄｅ　Ｃｏｒｐ．から市販されている）
充填剤Ｉ：水和したアルミナ（これはまた、酸化アルミニウム三水和物と呼ばれており、白色の結晶性粉末であり、Ａｍｅｒｉｃａ，Ｍｉｌｆｏｒｄ，ＣｏｎｎのＡｌｃｏａ　Ｃｏ．のＡｌｃｏａ　Ｉｎｄｕｓｔｒｉａｌ　Ｃｈｅｍｉｃａｌｓ，　Ｄｉｖ．から市販されている）。
【００８５】
光開始剤Ｉ：溶媒中のジアリールヨードニウムヘキサフルオロアンチモネート塩（これは、ＳａｒＣａｔ　ＣＤ−１０１２として、Ｓａｒｔｏｍｅｒ　Ｃｏｍｐａｎｙ，Ｉｎｃ．から市販されている）。
【００８６】
光開始剤ＩＩ：プロピレンカーボネート中の溶液としての混合したアリールスルホニウムヘキサフルオロアンチモネート塩（これは、Ｃｙｒａｃｕｒｅ（登録商標）ＵＶＩ６９７６として、Ｕｎｉｏｎ　Ｃａｒｂｉｄｅ　Ｃｏｒｐ．から市販されている）。
【００８７】
光開始剤ＩＩＩ：オリゴ（２−ヒドロキシ−２−メチル−１，４−（１−メチルビニル）フェニル）プロパノンおよび２−ヒドロキシ−２−メチル−１−フェニル−１−プロパノン（単量体状）（これらは、ＥｓａｃｕｒｅＴＭ　ＫＩＰ１００Ｆとして、Ｓａｒｔｏｍｅｒ　Ｃｏｌ，Ｉｎｃ．から市販されている）。
【００８８】
光増感剤Ｉ：イソプロピルチオキサントン（これは、光重合開始剤として機能する光増感剤であり、ＳＰＥＥＤＣＵＲＥ　ＩＴＸとして、Ａｃｅｔｏ　Ｃｏｒｐ．から市販されている）。
【００８９】
顔料Ｉ：Ｃｙｒａｃｕｒｅ（登録商標）Ｒｅｓｉｎ　ＵＶＲ−６１１０中の二酸化チタンの５０重量％分散体（これは、ＴｉＯ２　Ｅｐｏｘｙ　Ｐａｓｔｅ　＃１８Ｗ２８６として、Ｐｅｎｎ　Ｃｏｌｏｒ，Ｉｎｃ．から市販されている）。
【００９０】
顔料ＩＩ：Ｅｘｔｅｒｉｏｒ　Ｍｅａｒｌｉｎ　Ｍｉｃｒｏ　Ｗｈｉｔｅ（これは、Ｅｎｇｅｌｈａｒｄ　Ｃｏｒｐ．から市販されている）。
【００９１】
顔料ＩＩＩ：Ｃｙｒａｃｕｒｅ（登録商標）Ｒｅｓｉｎ　ＵＶＲ−６１１０中のカーボンブラックの２０重量％分散体（これは、Ｃａｒｂｏｎ　Ｂｌａｃｋ　Ｐａｓｔｅとして、Ｐｅｎｎ　Ｃｏｌｏｒ，Ｉｎｃ．から市販されている）。
【００９２】
顔料ＩＶ：細かく分割した二酸化チタン顔料（これは、ＴＲＯＮＯＸＴＭ　ＣＲ−８２６として、Ｋｅｒｒ−ＭｃＧｅｅ　Ｃｈｅｍｉｃａｌ　ＬＬＣ，Ｏｋｌａｈｏｍａ　Ｃｉｔｙ，ＯＫ．から市販されている）。
【００９３】
顔料Ｖ：細かく分割したカーボンブラック顔料固形物（これは、Ｄｅｇｕｓｓａ−Ｈｕｌｌｓ　Ｃｏｒｐ．から市販されている）。
【００９４】
ポリオールＩ：三官能性ポリ−ε−カプロラクトンポリオール（これは、約３００の平均分子量を有し、ＴＯＮＥＴＭ　０３０１として、Ｕｎｉｏｎ　Ｃａｒｂｉｄｅ　Ｃｏｒｐ．から市販されている）。
【００９５】
ポリオールＩＩ：三官能性ポリ−ε−カプロラクトンポリオール（これは、約５４０の平均分子量を有し、ＴＯＮＥＴＭ　０３０５として、Ｕｎｉｏｎ　Ｃａｒｂｉｄｅ　Ｃｏｒｐ．から市販されている）。
【００９６】
ポリオールＩＩＩ：二官能性ポリ（テトラメチレンオキシド）ポリオール（これは、約１０００の平均分子量を有し、ＴＥＲＡＴＨＡＮＥＴＭ　１０００として、ＤｕＰｏｎｔ　Ｃｏ．から市販されている）。
【００９７】
界面活性剤Ｉ：Ｓｉｌｗｅｔ（登録商標）Ｌ−７６０４（これは、Ｗｉｔｃｏ　Ｃｏｒｐ．から市販されている）。
【００９８】
ＵＶ光源Ｉ：合成紫外光源であって、これは、ガリウムをドープした水銀Ｖ電球からなり、これは、Ｆ−６００Ｖの名称を有し、マイクロ波出力の硬化ユニット（これは、コンベアを備え付けている）に位置しており、そしてＦｕｓｉｏｎ　ＵＶ　Ｓｙｓｔｅｍｓ，Ｉｎｃ．，Ｇａｉｔｈｅｒｓｂｕｒｇ．ＭＤ．から市販されている。
【００９９】
ＵＶ光源ＩＩ：合成紫外光源であって、これは、中圧水銀灯からなり、これは、約３６０ナノメートルのピーク照射量および３００ワット／インチの出力を備え、マイクロ波出力の硬化ユニット（これは、コンベアを備え付けている）に位置しており、そしてＮｏｒｄｓｏｎ　ＵＶ　Ｓｙｓｔｅｍｓ，Ａｍｈｅｒｓｔ，Ｏｈｉｏから市販されている。
【０１００】
ＵＶ光源ＩＩＩ：合成紫外光源であって、これは、鉄をドープしたアーク灯からなり、これは、５００ワット／インチの出力を備え、硬化ユニット（これは、コンベアを備え付けている）に位置しており、そしてＮｏｒｄｓｏｎ　ＵＶ　Ｓｙｓｔｅｍｓ，Ａｍｈｅｒｓｔ，Ｏｈｉｏから市販されている。
【０１０１】
ＵＶＴ−１：細かく分割した非結晶性の溶融石英粉末である放射線透過性物質であって、これらは、１０ミクロン未満の粒径を有し、約０．１ミクロン〜約１０ミクロンのサイズの範囲である。それは、１０００ミクロンのサンプル厚に対して２６０ナノメートルの波長を有する放射線の９０％以上の紫外光透過率を有し、そして約１．４４〜１．４７の屈折率（ベッケ線）を有する。それは、ＭＯ−ＳＣＩ　ＣＯＲＰ．，Ｒｏｌｌａ，Ｍｉｓｓｏｕｒｉから市販されている。
【０１０２】
ＵＶＴ−２：細かく分割したホウケイ酸塩ガラス球からなる放射線透過性物質であって、これらは、２０ミクロン未満の粒径を有し、約１ミクロン〜約２０ミクロンのサイズの範囲である。それは、１０００ミクロンのサンプル厚に対して３００ナノメートルの波長を有する放射線の９０％以上の紫外光透過率を有し、そして約１．４８〜１．４９の屈折率（ベッケ線）を有する。それは、ＭＯ−ＳＣＩ　ＣＯＲＰ．，Ｒｏｌｌａ，Ｍｉｓｓｏｕｒｉから市販されている。
【０１０３】
ＵＶＴ−３：細かく分割した溶融非結晶質ケイ酸塩球および半球である放射線透過性物質であって、これらは、５ミクロン未満の粒径を有し、約０．１ミクロン〜約５ミクロンのサイズの範囲である。それは、１０００ミクロンのサンプル厚に対して２７５ナノメートルの波長を有する放射線の９０％以上の紫外光透過率を有し、そして約１．４５〜１．４８の屈折率（ベッケ線）を有する。それは、ＭＯ−ＳＣＩ　ＣＯＲＰ．，Ｒｏｌｌａ，Ｍｉｓｓｏｕｒｉから市販されている。
【０１０４】
ＵＶＴ−４：細かく分割したホウケイ酸塩ガラス球から構成された放射線透過性物質であって、これらは、７４ミクロン未満の粒径を有し、約２０ミクロン〜約７４ミクロンのサイズの範囲である。それは、１０００ミクロンのサンプル厚に対して３００ナノメートルの波長を有する放射線の９０％以上の紫外光透過率を有し、そして約１．４８〜１．４９の屈折率（ベッケ線）を有する。それは、ＭＯ−ＳＣＩ　ＣＯＲＰ．，Ｒｏｌｌａ，Ｍｉｓｓｏｕｒｉから市販されている。
【０１０５】
（対照Ａおよび実施例１）
表Ｉで記述したカチオン性木材下塗り塗料用の成分をガラス製容器に入れ、攪拌してよくブレンドすることにより、対照被覆Ａおよび実施例１被覆用の基板を作製した。この下塗り塗料をワイヤ巻きドローダウンバーで引き下げることにより、次いで、下塗り塗料被覆を日光に暴露して透明ハード仕上げに硬化することにより、６インチ平方のベニヤ板を下塗り塗料で被覆した。対照被覆Ａおよび実施例１被覆を塗布する前に、この下塗り塗料被覆ベニヤ板基板を、１８０グリットの紙ヤスリを使って、２０ストロークを使用して、軽く磨いた。
【０１０６】
対照Ａおよび実施例１用の表Ｉで列挙した成分を、別のガラス製容器に入れ、そして攪拌してよくブレンドして、白色被覆処方物を調製した。この白色被覆処方物を、次いで、１ミル、２ミルおよび３ミル（１ミル＝０．００１インチ）の湿潤被覆厚で、上記の紙ヤスリで磨き硬化した下塗り塗料被覆ベニヤ板基板に塗布した。これらの被覆を、日光（これは、高い紫外光含量を有する）またはＵＶ光源Ｉのいずれかを使用して硬化した。その表面および貫通硬化速度は、表ＩＩで示す。これらのようなカチオン系は、硬化中、非常に少ない（約２％）収縮を受けること、および湿潤厚は、事実上、硬化厚と同じであることを指摘しておくべきである。
【０１０７】
【表１】
2004504427.tif 000012
【０１０８】
【表２】
2004504427.tif 000013
＊快晴の日、Ｃａｎｔｏｎ，ＯＨにて、１９９９年６月、午前１１時から午後３時までの間、７２°Ｆの周囲温度で。
【０１０９】
それゆえ、実施例１の被覆は、この放射線透過性物質を含有していたが、日光では、この合成光源下での対照よりも、著しく短い時間で、相当に速いコンベヤ速度（すなわち、短い露出時間）で、貫通硬化した。表面硬化は、この対照については、ある程度良好であったものの、この表面での硬化は、事実上、顔料不透明度（これは、貫通硬化で測定されるように、硬化する物質の内部に影響を与える）とは無関係である。それに加えて、実施例１に対するより徹底的なクロスハッチ接着性値により、この対照と対比して、実施例１の高い貫通硬化が明らかとなる。Ｕｎｉｏｎ　Ｃａｒｂｉｄｅ　Ｃｏｒｐ．「Ｃｙｒａｃｕｒｅ（登録商標）　Ｃｙｃｌｏａｌｉｐｈａｔｉｃ　Ｅｐｏｘｉｄｅｓ　Ｃａｔｉｏｎｉｃ　ＵＶ　Ｃｕｒｅ」、１９９７年が出版した処方ガイドラインは、１９ページにて、硬化速度がカチオン性光開始剤濃度と比例していること、および２２ページにて、より多くの光開始剤を使用することにより、硬化速度が高くなることを述べているものの、この高い硬化速度および特性の改善は、全体的に低い光開始剤の系濃度で達成された。
【０１１０】
（実施例２）
実施例２について表ＩＩＩで列挙した成分を、ガラス製容器に入れ、そして攪拌することにより、よくブレンドした。この白色被覆処方物を、次いで、ワイヤ巻きドローダウンバーを使用して、１ミル、２ミルおよび３ミル（１ミル＝０．００１インチ）の湿潤塗装厚（これは、事実上、硬化塗装厚と同じである）で、アルミニウムＱパネルに塗布した。これらの被覆を、日光（これは、高い紫外光含量を有する）またはＵＶ光源ＩＩのいずれかを使用して硬化した。その表面および貫通硬化速度は、表４で示すが、これは、厚い被覆が、適切なコンベヤ速度で、低い光開始剤濃度を使用して、貫通硬化できることを立証している。得られた被覆は、白色であり、硬く、強靱で、粘着性であり、光沢があった。
【０１１１】
【表３】
2004504427.tif 000014
【０１１２】
【表４】
2004504427.tif 000015
＊快晴の日、Ｃａｎｔｏｎ，ＯＨにて、２０００年４月１６日、午前１１時から午後３時までの間、７２°Ｆの周囲温度で。
【０１１３】
（実施例３）
実施例３について表ＩＩＩで列挙した成分を、ガラス製容器に入れ、そして攪拌することにより、よくブレンドした。この灰色被覆処方物を、次いで、ワイヤ巻きドローダウンバーを使用して、表Ｖで示した湿潤塗装厚（これは、事実上、硬化塗装厚と同じである）で、アルミニウムＱパネルに塗布した。これらの被覆を、日光（これは、高い紫外光含量を有する）、ＵＶ光源ＩＩまたはＵＶ光源ＩＩＩを使用して硬化した。その表面および貫通硬化速度は、表Ｖで示すが、これは、非常に厚い被覆でも、適切なコンベヤ速度で、低い光開始剤濃度を使用して、貫通硬化できることを例証している。得られた被覆は、灰色であり、硬く、強靱で、粘着性であり、光沢があった。
【０１１４】
【表５】
2004504427.tif 000016
＊快晴の日、Ｃａｎｔｏｎ，ＯＨにて、２０００年４月１６日、午前１１時から午後３時までの間、７２°Ｆの周囲温度で。
【０１１５】
（実施例４）
実施例４について表ＩＩＩで列挙した成分を、ガラス製容器に入れ、そして攪拌することにより、よくブレンドした。この木炭黒色被覆処方物を、次いで、ワイヤ巻きドローダウンバーを使用して、表ＶＩで示した湿潤塗装厚（これは、事実上、硬化塗装厚と同じである）で、アルミニウムＱパネルに塗布した。これらの被覆を、ＵＶ光源ＩＩを使用して硬化した。その表面および貫通硬化速度は、表ＶＩで示すが、これは、非常に厚い被覆でも、適切なコンベヤ速度で、低い光開始剤濃度を使用して、貫通硬化できることを立証している。得られた被覆は、木炭黒色であり、硬く、強靱で、粘着性であり、光沢があった。
【０１１６】
【表６】
2004504427.tif 000017
（対照Ｂ）
対照Ｂについて表ＩＩＩで列挙した成分を、ガラス製容器に入れ、そして攪拌することにより、よくブレンドした。この木炭黒色被覆処方物を、次いで、ワイヤ巻きドローダウンバーを使用して、３ミル、５ミルおよび１０ミルの湿潤塗装厚（これは、事実上、硬化塗装厚と同じである）で、アルミニウムＱパネルに塗布した。これらの被覆を、それぞれ、２０フィート／分（ｆｐｍ）、１５ｆｐｍおよび８ｆｐｍのコンベヤ速度で、ＵＶ光源ＩＩを使用して硬化した。全ての被覆は、表面硬化を示したが、貫通硬化したものはなく、全て、被覆として使用できなかった。対照Ｂ処方物を、次いで、上記と同じ様式で、０．５ミルおよび１．０ミルの厚さで、同種のパネルに塗布した。この０．５ミル被覆は、２５ｆｐｍのコンベヤ速度で貫通硬化したが、この１．０ミル被覆は、１０ｆｐｍのコンベヤ速度および５分間のＵＶ暴露後時間の後では貫通硬化しなかった。しかしながら、この暴露した１．０ミル被覆は、約７２°Ｆの周囲温度で、２４時間の暴露後時間の後では、貫通硬化した。それゆえ、対照Ｂは、放射線透過性物質以外は実施例４の被覆と密接に関連しているが、放射線透過性物質を含有する被覆よりも、（特に、大きい厚さでは）、著しく遅く硬化した。
【０１１７】
（実施例５）
実施例５について表ＩＩＩで列挙した成分を、ガラス製容器に入れ、そして攪拌することにより、よくブレンドした。この透明被覆処方物を、次いで、ワイヤ巻きドローダウンバーを使用して、表ＶＩＩで示した湿潤塗装厚（これは、事実上、硬化塗装厚と同じである）で、アルミニウムＱパネルに塗布した。これらの被覆を、日光（これは、高い紫外光含量を有する）、ＵＶ光源ＩＩまたはＵＶ光源ＩＩＩのいずれかを使用して硬化した。その表面および貫通硬化速度は、表ＶＩＩで示すが、これは、極めて厚い被覆でも、放射線透過性物質が存在しているとき、適切なコンベヤ速度で、低い光開始剤濃度を使用して、貫通硬化できることを立証している。得られた被覆は、透明であり、透過性であり、硬く、強靱で、粘着性であり、光沢があった。
【０１１８】
【表７】
2004504427.tif 000018
＊快晴の乾燥した日、Ｃａｎｔｏｎ，ＯＨにて、１９９９年６月、午前１１時から午後３時までの間、７２°Ｆの周囲温度で。
【０１１９】
＊＊より高い硬化速度で、この特定の厚さを硬化する試みは、なされなかった。
【０１２０】
（対照Ｃおよび実施例６）
表ＶＩＩＩで列挙した成分を金属容器に入れることにより、それらから灰色放射線硬化性処方物を調製した。実施例６は、放射線透過性物質を含有しており、また、対照Ｃは、放射線透過性物質のない対照であった。これらの成分を、攪拌することにより、よくブレンドした。これらの被覆処方物を、次いで、ワイヤ巻きドローダウンバーを使用して、表示した被覆厚で、２インチ×２インチのアルミニウムＱパネルに塗布し、１回の試行では、ＵＶ光源ＩＩに暴露することにより、また、他の試行では、ＵＶ光源ＩＩＩに暴露することにより、硬化した。フィート／分（ｆｐｍ）の貫通硬化速度は、表ＩＸで示すが、これは、実施例６の被覆が、種々の厚さで、２個の異なる紫外光源を使って、対照Ｃよりもずっと速く硬化したことを例示している。５ミルの厚さでは、対照Ｃは、できる限り最も遅いコンベヤベルト速度でさえも、いずれの程度の貫通硬化も示さなかった。
【０１２１】
【表８】
2004504427.tif 000019
【０１２２】
【表９】
2004504427.tif 000020
＊できる限り最も遅いコンベヤ最良速度でも、貫通硬化がなかった。
【０１２３】
（実施例７〜１０）
表Ｘで列挙した成分から、紫外光硬化性コンフォーマルコーティングを調製した。（コンフォーマルコーティングとは、印刷回路基板およびその部品をカプセル化する被覆である。カプセル化物質のこの完全な外被は、湿気、水分、粉塵、真菌および他の汚染物からの保護を与える。この外被はまた、高インピーダンス回路からの電流または電圧の漏れをなくすことにより、回路の信頼性を高める）。それらの成分をガラス製容器に入れ、そして攪拌することにより、よくブレンドした。処方した被覆を、浸漬操作により、種々の成分を含有するガラス繊維／エポキシ印刷回路基板に塗布する。被覆した基板を、次いで、ＵＶ光源ＩＩ下にて、放射線硬化する。類似の様式で、成分と共に、セラミック印刷回路基板を被覆し硬化する。硬化したコンフォーマル被覆は、硬く、強靱で、粘着性であり、良好な水分耐性および電気絶縁抵抗特性を有する。
【０１２４】
【表１０】
2004504427.tif 000021
特許法に従って、最良で好ましい実施形態が述べられているものの、本発明の範囲は、それには限定されず、むしろ、添付の特許請求の範囲により限定される。
【国際公開パンフレット】
2004504427.tif 000034
2004504427.tif 000035
2004504427.tif 000036
2004504427.tif 000037
2004504427.tif 000038
2004504427.tif 000039
2004504427.tif 000040
2004504427.tif 000041
2004504427.tif 000042
2004504427.tif 000043
2004504427.tif 000044
2004504427.tif 000045
2004504427.tif 000046
2004504427.tif 000047
2004504427.tif 000048
2004504427.tif 000049
2004504427.tif 000050
2004504427.tif 000051
2004504427.tif 000052
2004504427.tif 000053
2004504427.tif 000054
2004504427.tif 000055
2004504427.tif 000056
2004504427.tif 000057
2004504427.tif 000058
2004504427.tif 000059
2004504427.tif 000060
2004504427.tif 000061
2004504427.tif 000062
2004504427.tif 000063
2004504427.tif 000064
2004504427.tif 000065
2004504427.tif 000066
2004504427.tif 000067
2004504427.tif 000068
2004504427.tif 000069
2004504427.tif 000070
2004504427.tif 000071
2004504427.tif 000072
2004504427.tif 000073
2004504427.tif 000074
2004504427.tif 000075
2004504427.tif 000076
2004504427.tif 000077
2004504427.tif 000078
2004504427.tif 000079
2004504427.tif 000080
2004504427.tif 000081
2004504427.tif 000082
2004504427.tif 000083
2004504427.tif 000084
2004504427.tif 000085
2004504427.tif 000086
2004504427.tif 000087
2004504427.tif 000088
2004504427.tif 000089
2004504427.tif 000090
2004504427.tif 000091
2004504427.tif 000092
2004504427.tif 000093
2004504427.tif 000094
2004504427.tif 000095
2004504427.tif 000096
2004504427.tif 000097
2004504427.tif 000098
2004504427.tif 000099
2004504427.tif 000100
2004504427.tif 000101
2004504427.tif 000102
2004504427.tif 000103
2004504427.tif 000104
2004504427.tif 000105
2004504427.tif 000106
2004504427.tif 000107
2004504427.tif 000108
2004504427.tif 000109
【国際公開パンフレット（コレクトバージョン）】
2004504427.tif 000110
【国際調査報告】
2004504427.tif 000111
2004504427.tif 000112
2004504427.tif 000113